(57)【要約】  本発明は、着色されたブランクを製造するための方法に関し、それは、二酸化ジルコニウムを含有し歯科修復物の製造を意図しており、ここにおいて、少なくともいくつかが各々着色物質を含有する粉末形態の原材料は、主含有物としての二酸化ジルコニウムと混合され、得られた混合物はプレスされ、続いて少なくとも１回の熱処理を受ける。所望の蛍光を生じさせるために、粉末形態の原材料において、自然に発生する不純物を除いて、少なくともテルビウム、エルビウム、コバルト、並びに、歯科修復物において蛍光効果を生じさせる物質、しかし鉄を含まない、が着色物質として使用されることが、意図される。
2019510767.tif 000002
【特許請求の範囲】
【請求項１】
歯科修復物（４２，１３４）の製造を意図した、二酸化ジルコニウムを含有する着色されたブランク（２８，４８，１３３）を製造する方法であって、ここにおいて、少なくともいくつかが各々１つの着色要素を含有する粉末形態の原材料が主成分としての二酸化ジルコニウムと混合され、得られた混合物がプレスされ、続いて少なくとも１回の熱処理を受ける、前記方法は、
粉末形態の前記原材料における前記着色要素として、少なくともテルビウム、エルビウム、コバルト、及び前記歯科修復物（４２，１３４）において蛍光効果を生じさせる１つの要素が使用され、天然の不純物を除いて、鉄は存在しない、ことを特徴とする、方法。
【請求項２】
ビスマスが前記蛍光効果を生じさせる前記要素として使用されることを特徴とする、
請求項１に記載の方法。
【請求項３】
自然に生じる不純物を除いて、粉末形態の第１の原材料は前記蛍光効果を生じさせる前記要素としてビスマスを含有し、及び／又は、粉末形態の第２の原材料はテルビウムのみ又はテルビウムとプラセオジムとを含有し、及び／又は、粉末形態の第３の原材料はエルビウムのみを含有し、及び／又は、粉末形態の第４の原材料は、コバルトのみ又はコバルトとマンガン及び／又はセリウムを含有することを特徴とする、
請求項１又は２に記載の方法。
【請求項４】
粉末形態の前記原材料のうちの１つは、天然の不純物を除いて、着色要素がないことを特徴とする、
請求項１乃至３の少なくとも１項に記載の方法。
【請求項５】
粉末形態の原材料は、以下の組成のイットリウムで安定化した二酸化ジルコニウムを含有する：
ＨｆＯ２＜３.０
Ａｌ２Ｏ３＜０.３
技術的制約のために避けられない不純物≦０.２（ＳｉＯ２、Ｆｅ２Ｏ３、Ｎａ２Ｏなど）
Ｙ２Ｏ３  ４.５乃至９.５
ＺｒＯ２＝１００％−（Ｙ２Ｏ３＋Ａｌ２Ｏ３＋ＨｆＯ２+不可避的不純物）
特に、
ＨｆＯ２＜３.０
Ａｌ２Ｏ３<０.３
技術的制約のために避けられない不純物≦０.２（ＳｉＯ２、Ｆｅ２Ｏ３、Ｎａ２Ｏなど）
Ｙ２Ｏ３  ４.５乃至７.０
ＺｒＯ２＝１００％−（Ｙ２Ｏ３＋Ａｌ２Ｏ３＋ＨｆＯ２＋避けられない不純物）
又は
ＨｆＯ２＜３.０
Ａｌ２Ｏ３＜０.３
技術的制約のために避けられない不純物≦０.２（ＳｉＯ２、Ｆｅ２Ｏ３、Ｎａ２Ｏなど）
Ｙ２Ｏ３  ７.０乃至９.５
ＺｒＯ２＝１００％−（Ｙ２Ｏ３＋Ａｌ２Ｏ３＋ＨｆＯ２＋避けられない不純物）、
ことを特徴とする、
請求項１乃至４の少なくとも１項に記載の方法。
【請求項６】
第１の混合物から成る第１のセラミック材料（１４）の層が金型（１０）に導入されることと、第１の開キャビティ（１８）が前記層に成形されることと、少なくとも前記第１の開キャビティに前記第１の混合物の組成とは異なる組成を有する第２の混合物を構成する第２のセラミック材料（２０）が導入されることと、それらの材料は一緒に、プレス及びその次の熱処理を受けることと、を特徴とする、
請求項１乃至５の少なくとも１項に記載のブランク（２８，４８）を製造する方法。
【請求項７】
前記第２のセラミック材料（２０）の導入後に、第２の開キャビティ（２６，３６）がそれに生成されることを特徴とする、
請求項１乃至６の少なくとも１項に記載の方法。
【請求項８】
前記第２の開キャビティ（３６）に前記第１及び／又は第２のセラミック材料（２０）の組成とは異なる組成を有する第３のセラミック材料（３８）が充填されることを特徴とする、
請求項１乃至７の少なくとも１項に記載の方法。
【請求項９】
前記第１のセラミック材料（１４）から成形された前記層において複数の第１の開キャビティ（１８）が成形され、これらの中にセラミック材料（２０）、特に前記第２のセラミック材料が充填されることを特徴とする、
請求項１乃至８の少なくとも１項に記載の方法。
【請求項１０】
前記複数の第１の開キャビティ（１８）の少なくともいくつかは異なる内部形状を有することを特徴とする、
請求項１乃至９の少なくとも１項に記載の方法。
【請求項１１】
前記第２のセラミック材料（２０）として、完全密度までの前記焼結後に、前記第１のセラミック材料（１４）の熱膨張係数より０.２乃至０.８μｍ／ｍ＊Ｋ大きい熱膨張係数を有する材料が使用されることを特徴とする、
請求項１乃至１０の少なくとも１項に記載の方法。
【請求項１２】
前記第１の開キャビティ（１８）の前記内部形状は、歯の残根などの、修復物が提供される歯の顎領域の形状に、又は顎領域から生じる支台歯の形状に幾何学的に適合することを特徴とする、
請求項１乃至１１の少なくとも１項に記載の方法。
【請求項１３】
前記ブランク（２８，４８）から前記歯科修復物を加工するとき、前記歯科修復物の象牙質領域は、少なくとも部分的に前記第２のセラミック材料（２０）から構成され、及び切歯領域は、前記第１のセラミック材料（１４）から構成されることを特徴とする、
請求項１乃至１２の少なくとも１項に記載の方法。
【請求項１４】
前記第１及び／又は第２のセラミック材料（１４，２０）として、前記第１の材料における酸化イットリウム含有量が７.０重量％乃至９.５重量％であり、及び／又は、前記第２の及び／又は前記第３の材料における前記含有量が４.５重量％乃至７.０重量％であるように、材料を選択し、ここにおいて前記第１のセラミック材料における酸化イットリウム含有量が前記第２又は第３の材料の酸化イットリウム含有量よりも高いことを特徴とする、
請求項１乃至１３の少なくとも１項に記載の方法。
【請求項１５】
選択された前記セラミック材料において、予備焼結後の前記材料（１４，２０）における二酸化ジルコニウムの正方晶相と立方晶相との比率は１以上であることを特徴とする、請求項１乃至１４の少なくとも１項に記載の方法。
【請求項１６】
セラミック材料からのブランク（１３３）の製造の方法であって、ここにおいて少なくとも２つの層（１１４，１２４）が、少なくとも請求項１したがって生成された、異なる組成を有する混合物から成るセラミック材料を金型（１１０）に充填することによって導入され、前記層の導入後、これらはプレスされ、続いて焼結される、前記方法は、
第１の混合物から成る第１の層（１１４）の導入後、この層の表面は、前記第１の層の表面（１１８）が、前記表面に沿って見ると、異なる高さの領域を有するように構造化され、続いて前記第１の混合物の組成とは異なる組成を有する混合物から成る第２の層（１２４）が前記金型に充填されること、を特徴とする、
又は、前記第１の層（２１４）の導入後、それの上において、前記第１の層の混合物とは異なる混合物から成る別の層（２２７）が前記金型（１１０）に充填されることと、前記第１の層の前記材料が中間層（２２８）を成形するために前記別の層の前記材料と混合されることと、続いて前記第２の層（２２４）が前記金型（１１０）に充填されることと、を特徴とする、
方法。
【請求項１７】
前記第１の層（１１４）の前記表面（１１８）は、窪み部及び隆起部が生成され、ここにおいて後者が前者を収容するように構造化されていることを特徴とする、
請求項１６に記載の方法。
【請求項１８】
前記表面（１１８）の上面図において、前記生成された構造体は、前記窪み部とそれらに接する前記隆起部とを備える環状パターンを有することを特徴とする、
請求項１６又は１７に記載の方法。
【請求項１９】
前記構造体は、前記第１の層（１１４）に対して移動する、特に回動する、および、特に、波状、櫛状又は鋸歯状を有するように具体化されるセグメントを有する前記第１の層（１１４）の前記表面の領域を構造化する要素（１１６）によって生成されることを特徴とする、
請求項１乃至１８の少なくとも１項に記載の方法。
【請求項２０】
前記構造体は、前記第１の層（１１４）の前記表面（１１８）に対して垂直の方向に沿って作用する圧力要素によって生成されることを特徴とする、
請求項１乃至１９の少なくとも１項に記載の方法。
【請求項２１】
用いられる前記圧力要素は、同軸に又は平行に延びる隆起部と、前記隆起部の間に延びる窪み部とを前記第１の層（１１４）の前記表面（１１８）にインプリントすることを特徴とする、
請求項１乃至２０の少なくとも１項に記載の方法。
【請求項２２】
前記隆起部の容積が前記窪み部の容積と等しいか又はほぼ等しくなるように前記構造体が成形されることを特徴とする、
少なくとも請求項１６に記載の方法。
【請求項２３】
追加の層（２２７）の前記混合物の材料は、前記追加の層の高さの２倍又は約２倍の高さに対応する高さに沿って追加の前記層の自由表面から下方に向かって、前記第１の層（２１４）の前記混合物の材料と混合されることを特徴とする、
少なくとも請求項１６に記載の方法。
【請求項２４】
前記追加の層（２２７）に使用される前記混合物は、前記第２の層（１２４，２２４）の混合物と同一であることを特徴とする、
少なくとも請求項２３に記載の方法。
【請求項２５】
前記第１の層（１１４）と前記第２の層（１２４）との接触する前記領域が、１／５Ｈ乃至１／４Ｈ、特に１／１０Ｈ乃至１／５Ｈに対応する高さにわたって混合されており、ここにおいて、Ｈは前記第１の層及び前記第２の層の全高であることを特徴とする、
請求項１乃至２４の少なくとも１項に記載の方法。
【請求項２６】
構造化されていない状態の前記第１の層（１１４）は、前記第１の層及び前記第２の層（１１４，１２４）の全高Ｈの半分又は約半分の高さに対応する高さを有することを特徴とする、
請求項１乃至２５の少なくとも１項に記載の方法。
【請求項２７】
前記第１の層（１１４）及び前記第２の層（１２４）のために使用される前記混合物は、予備焼結の後に前記第１の層及び前記第２の層の両方における前記二酸化ジルコニウムの立方晶相に対する正方晶相の比率が１以上であることを特徴とする、請求項１乃至２６の少なくとも１項に記載の方法。
【請求項２８】
請求項１乃至２７の少なくとも１項にしたがって製造される、
予備焼結又は完全に焼結されたブランク（２８，４８，１３３）。
【請求項２９】
歯科用骨組、クラウン、部分クラウン、ブリッジ、コーピング、ベニヤ、支台歯、ポスト及びコア、特に、二酸化ジルコニウムを特に含有し種々の組成の領域を有するセラミック材料から成るクラウン又は部分クラウンなどの歯科修復物（４２）の製造に使用される予備焼結又は完全に焼結されたブランク（２８，４８）、であって、ここにおいて、第１の領域（２８）は、第１のセラミック材料（１４）から成り、少なくとも第２の領域（３４）は異なる組成の第２のセラミック材料（２０）から成り、それら領域は互いに隣接し、ここにおいて、特に前記第１のセラミック材料及び／又は前記第２のセラミック材料は、少なくとも請求項１に記載の混合物から成り、
前記第２の領域（３４，５２，５４，５６）が第１の領域（３２）内に延び、ベース領域（３５）又はベース表面からの距離が増加するにつれて狭くなる外部形状を有することを特徴とする、
ブランク。
【請求項３０】
前記第２の領域（３４）の前記ベース領域（３５）むしろ前記ベース表面は、前記第１の領域（３２）の外面（３３）の領域に延び、好ましくはこの表面と同一平面上に融合することを特徴とする、
請求項２８又は２９に記載のブランク。
【請求項３１】
前記第２の領域（３４）は、そのベース領域（３５）、むしろベース表面から生じるキャビティ（２６）を有することを特徴とする、
請求項２８又は２９又は３０に記載のブランク。
【請求項３２】
第２の領域（３４）は、円錐状の外形を有することを特徴とする、
請求項２８乃至３１の少なくとも１項に記載のブランク。
【請求項３３】
前記第２の領域（３４）内に、第３の領域（３８）が延び、それは、前記第１及び／又は第２のセラミック材料（１４，２０）の組成とは異なる組成を有する第３のセラミック材料から成ることを特徴とする、
請求項２８乃至３２の少なくとも１項に記載のブランク。
【請求項３４】
第１の領域（３２，５０）は、いくつかの第２領域（５２，５４，５６）を取り囲んでいることを特徴とする、
請求項２８乃至３３の少なくとも１項に記載のブランク。
【請求項３５】
複数の前記第２の領域（５２，５４，５６）の少なくともいくつかは、異なる外形を有することを特徴とする、
請求項２８乃至３４の少なくとも１項に記載のブランク。
【請求項３６】
前記ブランク（２８，４８）は、酸化イットリウムでドープされた二酸化ジルコニウムを含有することを特徴とする、
請求項２８乃至３５の少なくとも１項に記載のブランク。
【請求項３７】
第２の、又は第３のセラミック材料（２０）における酸化イットリウム含有量は、４.５重量％乃至７.０重量％であるのに対し、前記第１のセラミック材料（１４）においてそれは７.０重量％乃至９.５重量％である、ここにおいて、前記第１のセラミック材料における前記酸化イットリウム含有量は、前記第２のセラミック材料においてよりも多いことを特徴とする、
請求項２８乃至３６の少なくとも１項に記載のブランク。
【請求項３８】
前記第２のセラミック材料（２０）は、前記第１のセラミック材料（１４）とは異なる色に着色されていることを特徴とする、
請求項２８乃至３７の少なくとも１項に記載のブランク。
【請求項３９】
前記第１のセラミック材料（１４）における前記蛍光効果を生じさせる前記要素の含有量は、前記第２のセラミック材料（２０）における含有量とは異なることを特徴とする、
請求項２８乃至３８の少なくとも１項に記載のブランク。
【請求項４０】
完全密度までの焼結後に、前記ブランク（２８）から製造された前記修復物（４２）は、切歯側においてよりも象牙質側において高い強度を有し、及び／又は、前記象牙質側においてよりも前記切歯側において高い透光性を有し、及び／又は、切歯領域においてよりも象牙質領域において、蛍光効果を生じさせる前記要素の高い含有量を有することを特徴とする、
請求項２８乃至３９の少なくとも１項に記載のブランク。
【請求項４１】
前記第１の領域（３２，５０）の熱膨張係数は、前記第２の領域（３４）及び／又は第３の領域（３８）の熱膨張係数より０.２μｍ／ｍ＊Ｋ乃至０.８μｍ／ｍ＊Ｋ低いことを特徴とする、
請求項２８乃至４０の少なくとも１項に記載のブランク。
【請求項４２】
前記ブランク（１３３）は少なくとも３つの層を備え、そのうちの１つは、前記ブランクの全高さＨの少なくとも１／１０Ｈ乃至１／５Ｈにわたって延びる中間層（１２８）であり、それは、前記第１の層（１１４）及び前記第２の層（１２４）の材料から成ることを特徴とする、
少なくとも請求項２８又は２９に記載のブランク（１３３）。
【請求項４３】
前記中間層（１２８）において、前記第１の層（１１４）の材料の分画は、前記第１の層から前記第２の層（１２４）への方向に沿って連続的に又は大部分が連続的に減少することを特徴とする、
請求項４２に記載のブランク。
【請求項４４】
前記中間層（１２８）における酸化イットリウム含有量は、前記第１の層（１１４）から前記第２の層（１２４）に向かって、好ましくは連続的又は大部分が連続的に増加することを特徴とする、
請求項４２又は４３に記載のブランク。
【請求項４５】
前記第１の層（１１４）は、前記第２の層（１２４）とは異なる色に着色され、及び／又は前記蛍光効果を生じさせる異なる量の前記要素を含有することを特徴とする、
請求項４２乃至４４のいずれか１項に記載のブランク。
【請求項４６】
前記ブランク（１３３）の完全性のための焼結後に、前者から製造される前記修復物（１３４）は、歯軸に沿って見ると、前記切歯側においてよりも根元側において高い剛性を示し、及び／又は、前記根元側においてよりも前記切歯側において高い透光性を呈することを特徴とする、
請求項４２乃至４５のいずれか一項に記載のブランク。
【請求項４７】
少なくとも請求項１にしたがって製造された、歯科修復物（４２）、特にクラウン又は部分クラウンであって、
前記修復物（４２）は頑丈に具体化され、第１のセラミック材料（１４）から成り前記切歯側に延びる第１の層（３２）と、第２のセラミック材料（２０）から成り前記象牙質側に延びる第２の層（３４）との少なくとも１つから成る、ここにおいて、前記第１の層は、前記第２の層に対してより高い透光性及び／又はより低い剛性及び／又はより低い蛍光度を有することを特徴とする、
歯科修復物。
【請求項４８】
前記第１の層（３２）の熱膨張係数は、前記第２の層（３４）の熱膨張係数よりも０.２μｍ／ｍ＊Ｋ乃至０.８μｍ／ｍ＊Ｋ低いことを特徴とする、
少なくとも請求項４７に記載の歯科修復物。
【請求項４９】
少なくとも請求項２８又は２９のブランクから製造された歯科修復物（１３４）、特にクラウン、部分クラウン又はブリッジであって、
前記修復物（１３４）は、歯の軸方向に沿って見ると、前記根元側に延びる少なくとも第１の層（１４０）と、前記切歯側に延びる第２の層（１２４）と、これらの間に延びる中間層（１２８）又は中間層（２２８）とから成り、ここにおいて、前記第１の層から前記第２の層に向かって、連続的に又は大部分が連続的に、強度が減少する、及び／又は透光性が連続的に又は大いに連続的に増加する、及び／又は、蛍光特性が減少することを特徴とする、
歯科修復物。
【発明の詳細な説明】
【技術分野】
【０００１】
本発明は、二酸化ジルコニウムを含有し、歯科修復物の製造を意図した着色されたブランクを製造する方法であって、ここにおいて、少なくともいくつかが着色物質を含有する粉末形態の原材料が混合され、得られた混合物はプレスされ、続いて熱処理を受ける、方法に関する。
【背景技術】
【０００２】
その強度と安定性のために、二酸化ジルコニウムは、歯科分野で、例えばブリッジ及びクラウンのための骨組み材料として、広く使用されている。
【０００３】
二酸化ジルコニウムブランクを基盤とし、予め整えられた残根（pre-prepared tooth stump）に嵌め込まれる歯科補綴物の製造方法が、ＷＰＯ９９／４７０６５Ａ１に記載されている。そのブランクは、予備焼結された二酸化ジルコニウムディスクから成り、それから歯科補綴物の形状に対応する形状が、特に最終焼結段階の間の収縮特性を可能にするように、加工される。出発粉末（starting powder）は、酸化物形態で存在する着色要素を含有することができる。
【０００４】
ＷＯ２００５／０７０３２２Ａ１から、無機／無機複合材料及びそれの生成のための方法が周知である。複合材料の生成では、ＺｒＯ２（酸化ジルコニウム）の酸化セラミック粉末を成形工程にかけて予備焼結して開孔の結晶質酸化セラミック（crystalline oxide ceramic）成形部品を生成し、その上に、室温の真空中で浸潤性物質を加え、通常の空気及び周囲圧力下で酸化セラミックを完全密度まで焼結して無機／無機複合材料を生成する。これらの手段は、美的外観の改良をもたらすことが意図されている。
【０００５】
所望の着色の修復物を提供することができるように、無着色の二酸化ジルコニウム、すなわち白色の二酸化ジルコニウムから成る粉末形態の原材料との混合物を生成するために、酸化物形態の様々な着色要素を含有する粉末形態の原材料を使用する。原則的に二酸化ジルコニウムは、酸化イットリウム安定化二酸化ジルコニウム粉末（yttrium oxide stabilized zirconium dioxide powder）となる。
【０００６】
着色要素が粉末形態の原材料から生成された混合物を通じて均一に分配されるという事実は、プレスされる混合物が均質な着色を有する、という利点をもたらし、そのため、結果として、予備焼結された又は場合によってはまさに完全に焼結されたブランクの次の機械加工の間に、生成された歯科修復物がその外面全体及びその本体全体にわたって同じ色を呈することが、保証される。歯科修復物を着色するための代替のプロセスは、この方法とは根本的に異なる。ここでは、完成した状態の後者は、着色溶液に浸漬される。着色イオンの浸透は表面からの距離が増加するにつれて減少する、すなわち着色勾配を得るので、対応する修復物を再加工しなければならない場合、異なる領域は異なる色特性を有する可能性があるという難点に直面する。これは、ＷＯ２０１４／１６４１９９Ａ１に記載されているように、蛍光を生じさせる物質としてビスマスイオンを含有する対応する修復物の蛍光特性についても同様に当てはまる。
【０００７】
ＷＯ２０１５／１９９０１８Ａ１から、酸化イットリウム安定化二酸化ジルコニウム、酸化エルビウム、酸化鉄、酸化コバルト又は酸化アルミニウムから成る着色された透光性二酸化ジルコニウム体が周知である。
【発明の概要】
【０００８】
本発明の目的は、完成した修復物が所望の色を有するだけでなく、少なくとも天然歯の蛍光特性に近い蛍光特性を有するように、上述のタイプの方法をさらに展開することである。
【０００９】
この目的を達成するために、本発明は、主として、粉末形態の原材料として、天然不純物を除いて少なくともテルビウム、エルビウム、コバルト、しかし鉄を含まない、が着色要素として使用され、粉末形態の原材料の少なくとも１つは、歯科修復物において蛍光効果を生じさせる要素を含有する。特に、粉末形態の原材料の１つが蛍光効果を生じさせる要素として、（天然不純物を度外視して）ビスマスのみを含有することが意図されており、ここにおいて、別の原材料は、テルビウムのみ、又はテルビウムと場合によってはプラセオジムを含有し、粉末形態の別の原材料は、エルビウムのみを含有し、粉末形態のまた別の原材料は、コバルトのみ、又はコバルトとマンガン及び／又はセリウムを含有する。
【００１０】
着色要素及び蛍光を生じさせる要素は、好ましくは、酸化物形態（oxide from）で存在する。
【００１１】
粉末形態の対応する原材料は原則として、粉末形態の別の原材料と混合されて、混合物を生成し、それは、（天然不純物を除いて）着色要素及び蛍光効果を生じさせる要素がなく、二酸化ジルコニウム混晶Ｚｒ１−ｘＭｅｘＯ２−(４ｎ／２)ｘの粉末から成り、ここにおいてＭｅは酸化物形態で存在し、二酸化ジルコニウムの正方晶又は立方晶相を安定化させる金属を表す。二酸化ジルコニウム混晶の式において、ｎ＝２，３又は４であり、０≦ｘ≦１である。
【００１２】
それぞれの着色要素または蛍光特性を有するは要素に加えて、対応する二酸化ジルコニウム混晶粉末は、粉末形態の他の原材料の主成分であり、ここにおいて、これらは原則として二酸化ジルコニウム混晶粉末のみ及びそれぞれの着色要素又は複数の要素又は蛍光効果を生じさせる要素のみから成る。
【００１３】
これに関連して二酸化ジルコニウム混晶粉末のみ、というのは、（慣例のように、）ＨｆＯ２、Ａｌ２Ｏ３及び技術的理由のために避けられない他の添加物も存在し得ることを意味する。
【００１４】
特に、着色物質を含まないか、又は蛍光効果を生じさせる要素を含まない原材料は、重量％で以下の組成を有する：
ＨｆＯ２＜３.０
Ａｌ２Ｏ３＜０.３
技術的制約のために避けられない不純物≦０.２（ＳｉＯ２、Ｆｅ２Ｏ３、Ｎａ２Ｏなど）
Ｙ２Ｏ３  ４.５乃至９.５
ＺｒＯ２＝１００％−（Ｙ２Ｏ３＋Ａｌ２Ｏ３＋ＨｆＯ２＋避けられない不純物）
以下では、この組成物を二酸化ジルコニウムベースと称する。
【００１５】
酸化イットリウム安定化二酸化ジルコニウムが高強度及び低透過性を有する歯科補綴物構成要素を製造するために使用される場合、酸化イットリウム含有量は４.５重量％乃至７.０重量％であるべきである、すなわち使用される無着色酸化ジルコニウム粉末は、重量％で以下の組成を有するべきである。
ＨｆＯ２＜３.０
Ａｌ２Ｏ３＜０.３
技術的制約のために避けられない不純物≦０.２（ＳｉＯ２、Ｆｅ２Ｏ３、Ｎａ２Ｏなど）
Ｙ２Ｏ３  ４.５乃至７.０
ＺｒＯ２＝１００％−（Ｙ２Ｏ３＋Ａｌ２Ｏ３＋ＨｆＯ２＋避けられない不純物）
この組成物は、以後、二酸化ジルコニウムバリアントIと呼ばれる。
【００１６】
バリアントIに対してより高い透光性及び平均強度が要求される場合、酸化イットリウム安定化二酸化ジルコニウム粉末は、重量％で以下の組成を有するべきである：
ＨｆＯ２＜３.０
Ａｌ２Ｏ３＜０.３
技術的制約のために避けられない不純物≦０.２（ＳｉＯ２、Ｆｅ２Ｏ３、Ｎａ２Ｏなど）
Ｙ２Ｏ３  ７.０乃至９.５
ＺｒＯ２＝１００％−（Ｙ２Ｏ３＋Ａｌ２Ｏ３＋ＨｆＯ２+避けられない不純物）
以下、対応する組成物をバリアントIIと称する。本発明によれば、粉末形態の原材料からブランクのための混合物を生成し、それは、均一に予め着色され、完全な焼結後に、天然歯の蛍光特性に対応する蛍光特性を有する。これらの有利な特徴は、対応するイオンを含有する溶液に予備焼結された修復物を浸漬することによって蛍光特性が得られる歯科修復物においては、獲得されることができない。
【００１７】
本発明の教示は、特に、異なる蛍光特性を備えた領域を有するブランクを製造することが可能になるという利点を提供する。これは、最初に、粉末形態の原材料で生成された第１の混合物の層を、金型に充填することによって、次に第１の混合物の組成とは異なる組成を有する少なくとも第２の混合物を、第１の層の上に充填することによって、続いてこれら混合物を一緒にプレス及び熱処理にかけることによって、可能となる。第２の混合物を導入する前に、第１の混合物から成る層に第１の開キャビティが成形され、次にそれが第２の混合物で充填される、ここにおいて、必ずしも第２の混合物がキャビティの外側の第１の混合物の上に加えられる必要はない。
【００１８】
また、第２の混合物が導入された後に第２の開キャビティがそれに成形され、第１の混合物及び／又は第２の混合物の組成とは異なる組成を有する第３の混合物を第２の開キャビティに充填することも、可能である。
【００１９】
さらなる展開として、第１の混合物から成る層において、複数の第１の開キャビティが生成され、これらの中に、粉末形態の原材料の混合物、特に第２の混合物が充填されることが、意図される。
【００２０】
これにおいて、少なくとも数個又はそれ以上の第１の開キャビティは、異なる内部形状を有することが可能である。
【００２１】
特に、混合物において使用される粉末形態の原材料は、（さまざまな着色要素又はそれの成分分画（fraction）及び／又は蛍光特性を有する要素の異なる成分分画に加えて、）二酸化ジルコニウムを主成分として、８０重量％より多くの割合で、含有することが、意図され得る。別の成分として、酸化イットリウム又は酸化カルシウム又は酸化セリウム、しかし特に酸化イットリウムが、含有されることができる。酸化イットリウムの成分分画は、ブランクから製造される修復物の強度に影響を与えるために、異なる組成の混合物によって異なり得る。
【００２２】
これにおいて、修復物の、例えば人工歯の象牙質領域を成形するために使用される混合物は、切歯領域に使用される混合物よりも低い酸化イットリウム含有量を含有し得る。
【００２３】
層はまた、同一のＹ２Ｏ３含有量を有するが、異なる含有量の着色要素又はＢｉを有し得る。
【００２４】
特に、象牙質領域を意図した混合物は、酸化イットリウムと二酸化ジルコニウムとの和に対して、４.５乃至７重量％の酸化イットリウム含有量を含有すべきである。切歯領域のための混合物は、同様に酸化イットリウムと二酸化ジルコニウムとの和に対して、７.０乃至９.５重量％の酸化イットリウム含有量を有するように選択されるべきである。上述のように、象牙質領域のための酸化イットリウムの含有量は、切歯領域のための酸化イットリウムの含有量よりも常に低くあるべきである。
【００２５】
本発明の教示は、ブランクが、天然歯の特性と同様の特性を実現することができるように、異なる着色及び／又は蛍光特性、及び／又は強度値及び／又は透光特性を有する領域を含有する修復物を生成するために使用されることを規定している。
【００２６】
さらなる展開において、減じられた蛍光を必要とする領域は、歯の自然老化に対応する外観を獲得するように、染色によって覆われる。
【００２７】
本発明はまた、セラミック材料からブランクを製造する方法であって、ここにおいてセラミック材料の少なくとも２つの層は層毎に金型に充填され、ここにおいてセラミック材料は上記の混合物から成り、ここにおいて層は異なる組成を有し、続いて、層が充填された後にそれらはプレスされ、続いて焼結され、ここにおいて第１の層の充填後に、その表面は、第１の層が（それの表面に沿って見ると）異なる高さを備えた領域を有し、すなわち均一な充填高さを有していないように、続いて、第１の層の組成とは異なる組成を有する第２の層が金型に導入されるように、構造化されている、方法によって特徴付けられる。
【００２８】
代替のオプションは、第１の層の導入後に、第１の層の材料とは異なる、本発明にしたがった混合物のセラミック材料の中間層が、第１の層の上へと金型に充填されることと、第１の層の材料が中間層の材料と混合されることと、続いて第２の層が金型に導入されることである。これにおいて、中間層の材料が、中間層の自由表面から出発して、中間層の高さの２倍又は約２倍に相当する高さ距離にわたって第１の層の材料と混合されることが、特に意図される。さらに、中間層の材料は、第２の層の材料と同一の材料であることが特に意図されている。
【００２９】
本発明の第１の代替案によれば、最初にバルク材の第１の層を金型に導入する。これは、例えば、１ｇ／ｃｍ３乃至１.４ｇ／ｃｍ３、特に１.１５ｇ／ｃｍ３乃至１.３５ｇ／ｃｍ３の範囲のバルク密度を有する歯色の二酸化ジルコニウム粒状物であることができる。４０μｍ乃至７０μｍの粒径Ｄ５０を有し得る粒状物の導入後、続いて特に互いに平行に、特に同軸に、又は互いに平行に延びる隆起部及び谷部をもたらす方法で構造体を生成するために、表面が平滑化される。これに関して、構造体は、特に第１の層に対して移動、特に回動し、特に波状、櫛状、又は鋸歯状の形状で具体化されたセクションによって第１の層の表面領域を構造化する要素によって成形されることが、特に意図される。これは、表面パターン、すなわち交互に並ぶ隆起部と谷部とを成形するための表面の擬似的な「レーキング（raking）」をもたらす。
【００３０】
特に、隆起部の体積が窪み部又は谷部の体積に等しいか又はほぼ等しくなるように構造体が生成されることが、意図される。
【００３１】
好ましくは、鋸歯状要素は、対称的に具体化され、１５°乃至４５°の角度を囲む側縁部を有するＶ字形の歯を有する。連続する歯の間の間隔、すなわち点間距離は１乃至４ｍｍ、好ましくは１乃至３ｍｍであるべきである。
【００３２】
ここで、第２のセラミックバルク材が金型に導入され、その量は、谷部によって成形された構造体の窪み部から出発して増加し始め、そのため、これの結果として、高度が高くなるにつれての第２の層の割合の準連続的な増加が達成される。表面が平滑化された後、層がプレスされ、それが、約３ｇ／ｃｍ３の範囲の密度をもたらす。
【００３３】
これに、７００℃乃至１１００℃の温度、特に８００℃乃至１０００℃の範囲の温度で、例えば１００分乃至１５０分の持続時間の間の予備焼結が後続する。このような方法で製造されたブランクは、続いて、所望の歯科修復物を生成するために、例えばフライス加工及び／又は研削によって機械加工され、続いて、例えば二酸化ジルコニウムの場合は６.０乃至６.１ｇ／ｃｍ３の最終密度に達するまで焼結される。
【００３４】
最終密度までの焼結は、例えば、１３００℃乃至１６００℃の温度で、１０分乃至２５０分の持続時間の間行われることができる。最終密度までの焼結はまた、わずかにより高い温度で実施されることができる。焼結が、例えば原材料の製造業者によって指定された最高密度まで焼結するための温度よりも例えば１００℃高い温度で行われる場合、完全密度になるまでの焼結に適合する時間と焼結時間が同じであるならば、これは過剰焼結と考えられる。
【００３５】
特に、最終密度に対する焼結は、１３５０℃乃至１５５０℃の範囲で行われ、ここにおいて６.００乃至６.１０ｇ／ｃｍ３、特に６.０４乃至６.０９ｇ／ｃｍ３の密度が達成されることができる。
【００３６】
予備焼結、又は最終密度までの焼結、又は過剰焼結のための上記に指定された温度及び持続時間は、種々の層形状、層順序、および異なる層数に適用され、これは当然ながら、１つの同種の材料から成るブランクの製造も包含し、すなわち、原材料に関して異なる組成を有するセラミック材料の層又は領域から成るブランクの製造は包含しない。
【００３７】
相互貫入（inter-penetrating）層は、ブランクの高さ全体にわたって異なる物理的及び光学的特性が得られるという利点を提供する。例えば、第１の層が所要の程度に着色されている場合には、完全に焼結した後に、歯色のエッジ領域が取得され、それにおいては、（相互に貫入する第１及び第２の層材料によって生成される）遷移領域を通じて、歯色の明度は連続的に減少し、同時に透光性は所望の方法で増加する。続いて、歯科修復物は、ブランクから、特に層位置を考慮したフライス加工によって製造され、ここにおいて、歯科修復物は、切歯が第２の層の領域内に延びるようにして、ブランクの内部に「配置(positioned)」される。
【００３８】
酸化ビスマスのような蛍光効果を生じさせる酸化物を加えることで、天然歯又はいくつかの歯を含む顎領域の視覚的外観と実質的に区別できない視覚的外観を有する歯科修復物を生成することが可能になる。
【００３９】
それにもかかわらず、本発明の教示は、色又は透光性が連続的に減少又は増加するように、層の間の連続的な遷移を確実にし、また、特定の応力を受ける歯科修復物の領域がより低い応力を受ける領域よりも大きな曲げ強度を有するようにして、曲げ強度に関する修正を実施することも可能となる。これは、異なる組成のいずれかの層が階段状の変化を生成するようにして他方の上に配設される、又は、材料の特性が、外面からのみ、すなわち歯科修復物の全体にわたって、及びその高さに依存せずに、変更されるため、特に製造される歯科修復物の高さの範囲にわたって、突然の変化なしで、しかし上述したように連続的な、すなわち準一定の遷移をともなって、達成される最新鋭の未知の技術的可能性である。
【００４０】
好ましい方法では、層材料を混合することのオプションは、特に、構造体を生成するために金型の長手方向の軸に沿って延びる軸を中心として回動される要素によって実現されることが意図されており、それは第１の層の表面で材料を移動させることによって、波状又は鋸歯状の形状を有するということであり得る。第１の層の表面に作用する圧力要素を使用して構造体を生成することも可能であり、ここにおいて圧力要素は、特に、窪み部を取り囲む隆起部を双方が表面上に延びるように有し、そのため、スタンパとも呼ばれる、要素の負の形状が、第１の層の表面にエンボス加工される。続いて、上に説明されたように、第２の層のセラミック材料が充填され、平滑化され、続いて、層はプレスを受け、そして圧縮された部分が予備焼結される。
【００４１】
本発明はさらに、第１及び第２の層が、それらの接触領域において、第１の層と第２の層との全高の１／１５乃至１／４、特に１／１０乃至１／５の大きさを有する、高さＨにわたって互いに貫入することを特徴とする。
【００４２】
構造化されていない状態では、第１の層は、第１の層と第２の層との全高の約１／２乃至２／３の高さを有するべきである。
【００４３】
第１の層が高い安定性によって特徴付けられ、第２の層が所望の程度まで透光性を有するために、本発明は、第１の層における酸化イットリウムの割合が４.７乃至７.０重量％、及び／又は第２の層における割合が７.０乃至９.５重量％であることを、さらなる展開として意図しており、ここにおいて第１の層における酸化イットリウムの比例含有量は、第２の層における比例含有量よりも低い。
【００４４】
さらに、予備焼結後の二酸化ジルコニウムの立方相に対する正方相の比率は、第１の層及び第２の層の両方において１以上であるべきである。
【００４５】
特に、第１の層における二酸化ジルコニウムが正方晶の結晶形で少なくとも９５％まで存在することが意図される。第２の層では、正方晶相の発生は５１％乃至８０％であるべきである。残りは、特に立方晶相によって成形されるべきである。
【００４６】
したがって、本発明は、以下の、完全ではない手段のリストによって特徴づけられる。最初に、主として二酸化ジルコニウムから成る歯色の着色されたセラミック材料が金型に充填される。これにおいて、充填高さは、プレス前のブランクの高さの約１／２乃至２／３に対応する。
【００４７】
続いて、表面が特定の構造化された要素又はスタンパによってパターン化され、ここにおいて、第１の材料から第２の材料への特性の連続的な遷移のための構造体が設計されることができる。また、第１の層の表面形状の、層材料の拡散係数へのアラインメントも可能である。
【００４８】
好ましくは、金型中に、すなわち第１の層を含有している金型中に下ろされ、次いで必要な程度まで第１の層に浸漬される回動要素が使用される。層に面する側部に構造化された要素、例えば波状又は櫛状の形状を有する要素を回動させることによって、表面は特定の方法で構造化される。若しくは、表面は、適切な形状を有するスタンパによって構造化されることができる。
【００４９】
続いて、金型は、第２の、特に着色の少ないセラミック材料で充填され、これはより高い透光性及びより高い酸化イットリウム含有量を有するべきである。そして、これに、セラミック材料の標準的なプレス、及び予備焼結が後続する。
【００５０】
層を製造するために混合される原材料は、所望の蛍光特性に適したＢｉなどの、蛍光特性を生じさせる要素を含有する。
【００５１】
また、好ましくは歯の色に合うように着色され、且つ主として二酸化ジルコニウムから成る第１の層の導入後に、中間層を成形するために別の材料が金型に充填される場合、それも依然として本発明の範囲内である。この材料は、第１の材料よりも着色が少ないが主として二酸化ジルコニウムから成るべきであり、それは、第１の層の酸化イットリウム含有量よりも大きい酸化イットリウム含有量を有する。中間層は、例えば、金型に導入される層の全高の１／１０乃至１／５の高さを有することができる。続いて、中間層材料が第１の層と混合される。これにおいて、混合が、少なくとも中間層の高さに対応する深さまで第１の層に浸透する要素によって、実施される。続いて、上記の第２の層に従って金型に層が充填され、それは、より大きな透光性をもたらし、第１の層よりも高い酸化イットリウム含有量を含有すべきである。上述のように、これに、この方法で製造されたブランクから、特にフライス加工又は研削によって歯科修復物を加工するために、ブランクを成形するためのセラミック材料のプレス、および予備焼結が後続する。これに、さらなる処理工程、最終密度までの焼結が後続する。中間層の材料は第２の層の材料であるべきである。
【００５２】
上述の方法とは無関係に、最終密度までの焼結後には、そうすることは本発明の範囲内ではあるがベニアセラミックを加える必要なく、頑丈な歯科修復物が得られる。
【００５３】
種々の組成をその高さの層に沿って含む、二酸化ジルコニウムを特に含有するセラミック材料から成る、歯科用骨組、クラウン、部分クラウン、ブリッジ、コーピング、ベニヤ、支台歯、ポスト及びコアのような歯科修復物の製造に使用されるための予備焼結された、又は完全に焼結されたブランクは、そのブランクが３つの層を含み、そのうちの１つ、中間層は、ブランクの高さの少なくとも１／１０から１／５にわたって延び、第１の層の材料及び第２の層の材料又は中間層材料から成ることを、特徴とする。本発明は、特に、中間層において、第１の層の材料の割合が、第１の層から第２の層への方向に沿って連続的に又は大部分が連続的に減少することを特徴とする。
【００５４】
本発明は、第１の層と第２の層との間に連続的な遷移を生じさせる可能性をもたらし、そのため、結果として着色された層材料に対しても着色と透光性の連続的な変化が可能である。所望の蛍光特性を得ることが可能となる。これに関する規定はまた、強度特性を所望の程度に変更する可能性を提供し、ここにおいて、特に、ブリッジコネクタの下側部のような高い応力を受ける領域においては、ブランクの最も高い剛性を有する第１の層が中に延びる領域によって加工される。
【００５５】
特に、セラミック材料は、酸化イットリウムでドープされた少なくとも８５重量％の二酸化ジルコニウムを含有することが意図されており、ここにおいて、第１の層における酸化イットリウム含有量が７.０重量％に達し、第１の層における酸化イットリウム含有量は第２の層における酸化イットリウム含有量よりも低い。
【００５６】
さらに、本発明のさらなる発展として、第１の層は、完全に焼結された修復物が（歯軸に沿って見たときに）切歯側よりも根側の強度が高く、及び／又は、切歯側の透光性が根側よりも高くなるように、第２の層に対して、異なる色に着色され、及び／又は、異なるレベルの酸化イットリウムドーピングを有することが意図される。
【００５７】
上述したタイプのブランクから製造された歯科修復物、特にクラウン、部分クラウン又はブリッジは、特に、修復物が、（歯軸に沿って見たときに）少なくとも根側に延びる第１の層、切歯側に延びる第２の層、及びこれらの間に延び、第２の層への方向に沿って第１の層から連続的に、又は大部分が連続的に低減する強度、及び／又は増大する透光性を有する中間層から、成ることを特徴とする。これは、必要とされる可能性のある任意の蛍光性を得ることを可能にする。
【００５８】
本発明の教示は、切歯にベニアセラミックを手作業で加えることのやむを得ない必要性もなく、費用効果が高く再現性のある方法で歯科修復物を製造することを可能にする。
また、セラミック材料の組成によって強度を調整することが可能であるので、最高の曲げ強度が最も高い負荷を有する領域において得られる。
【００５９】
本発明のさらなる詳細、利点及び特徴は、特許請求の範囲、そこに記載されている特有の特徴に、個々に及び／又はそれらの組み合わせにおいてのみでなく、以下の好ましい実施例の説明においても見出される。
【００６０】
図は下記の通り示す。
【図面の簡単な説明】
【００６１】
【図１】図１は、ブランクを製造するためのデバイスの概略図を示す。
【図２】図２ａ）乃至図２ｃ）は、デバイスと、それによって実施される処理工程の概略図を示す。
【図３】図３は、図２ｂの拡大図を示す。
【図４】図４は、種々の材料特性の領域を有するブランクを示す。
【図５】図５は、種々の材料特性の領域を有する別のブランクを示す。
【図６】図６は、ブランクとそれから製造される歯の概略図を示す。
【図７】図７は、異なる材料特性のいくつかの領域を有するブランクの上面図を示す。
【図８】図８は、デバイス及びそれが実施する処理工程の概略図を示す。
【図９】図９は、図８ｂの拡大図を示す。
【図１０】図１０ａ）乃至ｄ）は、ブランクの特性を示す概略図を示す。
【図１１】図１１は、図８のブランクから製造されるブリッジの概略図を示す。
【図１２】図１２ａ）乃至ｄ）は、代替の方法の概略図を示す。
【発明を実施するための形態】
【００６２】
歯科修復物の製造では、最初に粉末形態のいくつかの出発原材料混合物を製造し、これは以下の組成を有する：
原材料１二酸化ジルコニウムベース（無着色二酸化ジルコニウム粉末）（重量％）：
ＨｆＯ２＜３.０
Ａｌ２Ｏ３＜０.３
技術的制約のために避けられない不純物≦０.２（ＳｉＯ２、Ｆｅ２Ｏ３、Ｎａ２Ｏなど）
Ｙ２Ｏ３  ４.５乃至９.５
ＺｒＯ２＝１００％−（Ｙ２Ｏ３＋Ａｌ２Ｏ３＋ＨｆＯ２＋避けられない不純物）
原材料１二酸化ジルコニウムバリアントI（無着色二酸化ジルコニウム粉末）（重量％）：
ＨｆＯ２＜３.０
Ａｌ２Ｏ３＜０.３
技術的制約のために避けられない不純物≦０.２（ＳｉＯ２、Ｆｅ２Ｏ３、Ｎａ２Ｏなど）
Ｙ２Ｏ３  ４.５乃至７.０
ＺｒＯ２＝１００％−（Ｙ２Ｏ３＋Ａｌ２Ｏ３＋ＨｆＯ２+避けられない不純物）
原材料１二酸化ジルコニウムバリアントII（無着色二酸化ジルコニウム粉末）（重量％）：
ＨｆＯ２＜３.０
Ａｌ２Ｏ３＜０.３
技術的制約のために避けられない不純物≦０.２（ＳｉＯ２、Ｆｅ２Ｏ３、Ｎａ２Ｏなど）
Ｙ２Ｏ３  ７.０乃至９.５
ＺｒＯ２＝１００％−（Ｙ２Ｏ３＋Ａｌ２Ｏ３＋ＨｆＯ２+避けられない不純物）
原材料２：Ｙ２Ｏ３を含まず、９.２重量％の酸化エルビウム（Ｅｒ２Ｏ３）含有量を有する二酸化ジルコニウムバリアントII
原材料３；二酸化ジルコニウムベース、０.０４重量％の酸化コバルト（Ｃｏ３Ｏ４）含有量を有するバリアントI又はバリアントII
原材料４；二酸化ジルコニウムベース、２.０重量％の酸化テルビウム（Ｔｂ２Ｏ３）含有量を有するバリアントI又はバリアントII
原材料５；二酸化ジルコニウムベース、０.３重量％の酸化ビスマス（Ｂｉ２Ｏ３）含有量を有するバリアントI又はバリアントII
粉末形態の原材料の上記の数字は、本発明の保護範囲に対する限定要因であると理解すべきではない。
【００６３】
ＶＩＴＡカラーＡ２の人工歯を製造するために、粉末形態の原材料の以下の分量を混合物に混合する。
９１.４０重量％の原材料１二酸化ジルコニウムバリアントII
３.８０重量％の原材料２
１.２５重量％の原材料３（二酸化ジルコニウムバリアントIIを有する）
３.５０重量％の原材料４（二酸化ジルコニウムバリアントIIを有する）
０.０５重量％の原材料５（二酸化ジルコニウムバリアントIIを有する）
さらに、結合剤（binding agent）が加えられ得るが、それは上記の重量パーセンテージには考慮されていない。
【００６４】
このようにして生成された混合物１は、次に、金型２に充填され、プレスされる。
【００６５】
圧縮された片は、金型から取り出された後、８００℃乃至１０００℃の温度で１００分乃至１５０分の持続時間の間、予備焼結を受ける。これにおいて、脱バインダー（de-binding）は予備焼結の前に行われる。予備焼結後、このようにして製造されたブランクの密度は約３ｇ／ｃｍ３である。予備焼結されたブランクの破壊強度は、１０ＭＰａ乃至６０ＭＰａの範囲である。
【００６６】
続いて、ブランクには、例えば歯科修復物のためにブランクから人工歯を加工するために、フライス加工機又は研削機で機械加工されることができるように、ホルダーが設けられているか、又はそのようなものによって収容されている。これに、１４５０℃乃至１５５０℃の温度、特に１５００℃で、１乃至５時間、特に２時間の持続時間において、最終密度までの焼結が後続する。このようにして製造された歯は、歯色のＶＩＴＡカラーＡ２を有し、天然歯の蛍光性に対応する蛍光性を有する。
【００６７】
ＶＩＴＡカラーＡ４を生成するには、以下の原材料が使用される。
７９.１６重量％の原材料１二酸化ジルコニウムバリアントII
５.５４重量％原材料２
７.５０重量％原材料３（二酸化ジルコニウムバリアントIIを有する）
７.５０重量％の原材料４（二酸化ジルコニウムバリアントIIを有する）
０.３０重量％の原材料５（二酸化ジルコニウムバリアントIIを有する）
これに、上述した熱処理、及び熱処理及び処理工程が後続する。完成した天然歯は、天然歯の蛍光性に対応する蛍光性を有する所望のＶＩＴＡカラーＡ４を有していた。
【００６８】
上記の歯科補綴物よりも高い強度を有するＶＩＴＡカラーＡ４の歯科補綴物を製造するためのさらなる実験では、以下の原材料が混合された：
８０.４６重量％の原材料１二酸化ジルコニウムバリアントI
５.５４重量％の原材料２
６.２５重量％の原材料３（二酸化ジルコニウムバリアントIを有する）
７.５０重量％の原材料４（二酸化ジルコニウムバリアントIを有する）
０.２５重量％の原材料５（二酸化ジルコニウムバリアントIを有する）
（上述したように、）熱処理及び機械加工の後でさえ、歯は蛍光性を有するＶＩＴＡカラーＡ４を有していたことが判明した。
【００６９】
同じの要素が常に同じ参照符号を有する図２乃至図７は、セラミック材料からの頑丈な構造体を有する歯科修復物の製造を特定する、本発明を特徴付ける態様を説明するために使用される。
【００７０】
この目的のために、本発明は、種々の組成を有し、結果として、製造される特定の修復物に適した所望の光学的及び機械的特性を達成することを可能にし、上述されたように、例えば切歯を手作業で加える及び焼結する必要なく、頑丈に作成された歯科補綴物を、最終密度まで焼結した直後に使用する可能性をもたらす特性を有するセラミック材料の領域を含むブランクの製造を特定する。
【００７１】
高負荷を受ける領域で所望の強度値を達成することもまた、（対象を絞って選択的な方法で、）可能である。また、色、透光性、蛍光特性などの所望の光学特性も達成可能である。
【００７２】
図２乃至図４は、実施例において、歯科修復物を製造する基となるブランクの製造、特に歯の製造、を説明するために使用される。
【００７３】
最初に、第１の原材料バリアントIIの粉末を金型１０に充填する、というのも、この材料は切歯の材料として使用されるためである。対応する粉末は、結合剤を含有し得る。
【００７４】
比較的高い酸化イットリウム含有量は、完成した成形部品、すなわち歯科修復物において、正方晶相の含有量が５０乃至６０％と低いことを保証し、ここにおいて、残りは、立方晶相及び単斜晶相（monoclinic crystal phases）で存在する。
【００７５】
続いて、材料１４に、むしろこの材料によって成形された層に、プレススタンパ１６によって開キャビティ１８が成形される。材料１４は、プレススタンパによってわずかに圧縮されるか、変位される。キャビティ１８が成形された後（図２ｂ）、プレススタンパ１６が取り除かれ、カラーＶＩＴＡカラーＡ２を有する歯科補綴物を製造するために、キャビティ１８内に次の組成を有し得る第２のセラミック材料２０が充填される：
９１.６６重量％の原材料１二酸化ジルコニウムバリアントI
３.２６重量％の原材料２
２.０重量％の原材料３（二酸化ジルコニウムバリアントIを有する）
３.０重量％の原材料４（二酸化ジルコニウムバリアントIを有する）
０.０８重量％の原材料５（二酸化ジルコニウムバリアントIを有する）
さらに、結合剤が存在し得るが、上記の重量パーセンテージには考慮されていない。
【００７６】
これにおいて、製造される歯の象牙質を成形するために第２のセラミック材料２０が使用されるので、着色酸化物及び酸化ビスマスが、所望の歯の色及び蛍光性を得るような量で存在する。
【００７７】
さらに、Ｙ２Ｏ３の割合が比較的低いことは、完全に焼結された歯科補綴物が、高い安定性をもたらす、少なくとも８５％、好ましくは少なくとも９０％の高い正方晶相含有量を有することを、保証する。
【００７８】
第２のセラミック材料２０をキャビティ１８内に充填した後（図２ｃ）、材料１４、２０、むしろこれらの材料から成形された層又は領域が、圧縮のために使用されるプレス１２の金型１０で（特に下側スタンパ２２、又は上側スタンパ２４によって）プレスされる。プレス後、ブランク２８の密度は約３ｇ／ｃｍ３である。プレスは、好ましくは、１０００バール乃至２０００バールの圧力で行われる。
【００７９】
材料１４、２０に関して、それらのかさ密度は１ｇ／ｃｍ３乃至１.４ｇ／ｃｍ３であるべきことに留意すべきである。
【００８０】
プレス後、密度は約３ｇ／ｃｍ３である。
【００８１】
図３は、図２ｂの図をより詳細に再現する。キャビティ１８は、第１のセラミック材料１４、むしろこの材料から成る層にプレススタンパ１６によって成形されていることが明らかである。底側部では、プレススタンパ２２が金型１０に接している。
【００８２】
図４に示されるように、第２のキャビティ２６は、プレススタンパ２２、２４による圧縮の後、場合によっては予備焼結後、例えばフライス加工によって、第２の材料２０に生成されることができる。
【００８３】
しかしながら、図示されていないプレススタンパによって、底側部に開口されたキャビティ１８を完全に充填する、図２ｃ）の材料２０に第２のキャビティ２６を成形するというオプションもある。
【００８４】
第２のキャビティ２６が存在するか否かに関わらず、ブランク２８は、プレス後、特に８００℃乃至１０００℃の範囲の温度で１００分乃至１５０分の持続時間の間、予備焼結される。これにおいて、脱バインダーの後に予備焼結が続く。予備焼結後のブランク２８の密度は、約３ｇ／ｃｍ３である。予備焼結されたブランク２８の破壊強度は１０ＭＰａ乃至６０ＭＰａであるべきである。
【００８５】
ブランク２８にはホルダー３０が装備されているので、続いてブランク２８は、図６によって説明されるように、ブランク２８から歯のような歯科修復物を製造するために、例えばフライス加工機又は研削機で機械加工されることができる。これにおいて、製造される歯は、切歯領域が第１のセラミック材料１４から成る領域３２内に延び、象牙質領域が第２のセラミック材料２０から成る第２の領域３４に部分的に延びるように少なくとも実質的にブランク２８内に配置される。ブランク２８の次の機械加工は、これらのデータを考慮に入れる。
【００８６】
図５は、第１のセラミック材料１４に第１のキャビティ１８を完成させ、第２のセラミック材料２０をキャビティ１８に充填した後、第２のキャビティ３６が、場合によっては図２ｂ）に従った手順で生成され得、このようにして成形されたキャビティ３６に、特により高い強度を達成することができるような方法で第２のセラミック材料と組成が異なる第３のセラミック材料３８が導入されることを、示す。図４に関連して説明したように、第３のセラミック材料３８にキャビティ４０を成形することも可能である。
【００８７】
図６は、どのようにしてブランク２８から本実施例の歯科修復物、すなわち歯４２が生成されるかを示す。この目的のために、第１のセラミック材料１４から成る第１の領域３２と、第２のセラミック材料２０から成る第２の領域３４との範囲が分かるので、製造される歯４２は、切歯が第１の領域３２内に延び、象牙質４６が第２の領域３４内に延びるように、領域３２、３４にブランク２８内で実質的に配置される。
【００８８】
ブランク２８から実質的に配置された歯４２を加工した後、原則として直ちに展開されることができ、特にいかなるベニアリングも必要としない歯科補綴物が利用可能である。頑丈な歯４２は、本発明の教示に基づいて製造される。これにおいて、ブランク２８からの結果の加工は、図４に関連して説明されており、図６において明白であるように、第２の領域３４が既に開キャビティ２６を有するという事実によって容易になる。
【００８９】
本発明の教示は、第２の、場合によっては第３のセラミック材料から成り、異なる形状の歯を製造することが可能であるように、異なる形状（図７）を有し得る多数の領域５２、５４、５６を有するブランク４８を生成する可能性を提供する。第２のセラミック材料２０で成形された、いわゆる第２の領域５０、５２、５４は、図において明白であるように、第１のセラミック材料４８に埋め込まれている、すなわち、後者によって取り囲まれている。第２の領域５０、５２、５４は、底面が覆われていない。
【００９０】
図３乃至図５に特によく示されているように、第２の領域は、底部領域、すなわちベース領域３５からの距離が増加するにつれて狭くなる外形を示す。これは、円錐状の形状と呼ばれることができ、ここにおいて外部輪郭は自由形状の面である。
【００９１】
ベース領域３５、むしろこの領域の下側部に接するベース表面は、第１の領域３２の下側部又は底面３３に均等に合流する。
【００９２】
ネストとも呼ばれるブランクのセクション５２、５４、５６を生成するために、（図２に関連して説明されたように、）第１の領域５０と呼ばれる、第１の材料１４から製造された層における対応する開キャビティが必要であり、続いてバルク形態の第２のセラミック材料２０でそのキャビティは充填され、続いて材料１４、２０は一緒にプレス、すなわち圧縮される。
【００９３】
材料１４、２０の物理的特性に関して、異なる蛍光、透光性、及び剛性特性に加えて、２つの材料が異なる熱膨張係数も有するべきであることに留意すべきである。特に、第１のセラミック材料１４が、完全密度までの焼結後に第２のセラミック材料２０によって成形される第２の領域３８、５２、５４、５６の熱膨張係数より０.２μｍ／ｍ＊Ｋ乃至０.８μｍ／ｍ＊Ｋだけ小さい熱膨張係数を有することが本発明によって意図されている。これが、第１の領域５０において、すなわち切歯材料において圧縮応力を生じさせ、それが、強度の増加をもたらす。
【００９４】
ブランク２８，４８に関しては、それらが例えば、本発明の教示にいかなる制限も加えることなく、例えば寸法１８×１５×２５ｍｍを有する直方体形状、又は例えば直径１００ｍｍを有する円盤形状を有し得ることが留意されるべきである。これは、特に、（図７に関連して示されているように）例えば円盤形状のブランクにおいていくつかの第２の領域５２、５４、５６（いわゆる象牙質コア）が、異なる形状の、しかし、透光性及び剛性に関して好ましい層レイアウトを有する修復物を生成するために導入されることができる、という利点を提供する。
【００９５】
場合によっては異なる形状を有する１つ又は複数の第２の領域５２、５６の、すなわち、ネストの位置が分かっているので、それらはデータセットにレコードとして保存されることができる。続いて、製造される修復物は、フライス削り及び／又は研削によってブランクから歯科補綴物を生成するために、ブランクのセクションに対して、及びそのセクション内に配置される。
【００９６】
これにおいて、製造される人工歯は、完全密度までの焼結の間に生じられる蛍光特性を考慮した方法でブランク２８、４８から加工され、そのため緻密焼結後に、すぐに利用可能である歯を入手できる。
【００９７】
もちろん、ブランクの完全密度までの焼結の後にのみ人工歯がブランクから機械加工される場合、それは本発明の教示の範囲内にある。
【００９８】
本発明の教示の更なる実施例が図８乃至図１２に示されており、ここでも、同じ要素は同じ参照符号を有する。これらの図はまた、歯科修復物がセラミック材料から製造されることができ、且つ性質の頑丈な構造を有し、そのため最終密度までの焼結の後に即座に使用するための歯科補綴物が利用可能であることを示している。このために、本発明によれば、セラミック材料から成るが異なる組成を有するいくつかの層を含有するブランクが製造され、それは、例えば完全密度までの焼結後に切歯を手作業で加える及び燃焼する必要なく、製造される特定の歯科修復物のために望ましく、且つ歯科補綴物の即座の使用可能性をもたらす特定の光学的及び機械的特性を達成することを可能にすることが、意図されている。ブリッジコネクタの下側のような、高負荷を受ける領域において特定の所望の強度値を得ることも可能である。
【００９９】
図８及び図９は、対応する歯科修復物が製造される基となるブランクの製造を示す。図８ａ）によれば、プレス１１２の金型１１０には、最初に、以下の割合を有する上述のタイプの粉末形態の原材料の混合物である第１の材料１１４が充填される。
９７.１９重量％の原材料１二酸化ジルコニウムバリアントI
０.５４重量％の原材料２
１.２５重量％の原材料３（二酸化ジルコニウムバリアントIを有する）
１.００重量％の原材料４（二酸化ジルコニウムバリアントIを有する）
０.０１重量％の原材料５（二酸化ジルコニウムバリアントIを有する）
ここで、第１の層１１４の平滑化された表面に、工程ｂ）にしたがったパターンが設けられる。このためには、例えばディスク形状又はプレート形状又は棒形状を有する要素１１６を使用し、この実施例では層の側部において鋸歯状の形状を有しており、そのため、層１１４の表面１１８において、対応するネガティブパターンが材料の変位によって成形される。この構造体は、同軸の隆起部とそれらの間の谷部として存在する。これにおいて、隆起部（ピーク）と谷部（窪み部）との間の間隔、すなわち図９の突起部１２０と谷底部１２２との間の明確な距離は、全層の高さの約１／５であるべきである。
【０１００】
特に、隆起部の容積が窪み部又は谷部の容積と等しいか又はほぼ等しくなるように構造体が適用されることが意図されている。
【０１０１】
続いて、第２の層１２４が金型１１０に充填される（図８ｃ）。第２の層１２４は、以下の組成を有する粉末形態の原材料の混合物から成る：
８０.４６重量％：原材料１二酸化ジルコニウムバリアントII
５.５４重量％：原材料２
６.２５重量％の原材料３（二酸化ジルコニウムバリアントIIを有する）
７.５０重量％の原材料４（二酸化ジルコニウムバリアントIIを有する）
０.２５重量％の原材料５（二酸化ジルコニウムバリアントIIを有する）
層１１４及び１２４の全体の高さは、構造化されていない状態の層１１４の高さの２倍に等しく、これは、本発明の教示の範囲に対する制限的な影響を有していない。
【０１０２】
第１の層１１４は、好ましくは第１及び第２の層１１４、１２４の全面Ｈの半分に対応する高さを有するが、第１の層１１４の高さもまた、１／２Ｈ乃至２／３Ｈの範囲にあり、結果的に第２の層１２４の高さは１／３Ｈ乃至１／２Ｈの範囲であり得る。
【０１０３】
第２の層１２４の材料が、層１１４の表面１１８における谷部１２６の底部まで浸透するという事実は、層１２４、１１４が図８ｄ）に従ってプレスされた後に、層１２４の特性と層１１４の特性との間に連続的な遷移をもたらす。遷移又は中間層は、図８ｄ）において参照符号１２８で識別される。
【０１０４】
層１２４は、層１１４の材料とは異なる材料から成る。特に、着色剤、蛍光を生じさせる要素、及び酸化イットリウムの含有量には相違点がある。後者は、予備焼結後の層１２４における立方晶相の割合が層１１４における割合よりも著しく高くなるように選択される。層１１４では、正方晶相の分画は９０％より大きく、層１２４における立方晶相含有率は３０％乃至４９％である。残りは本質的に正方晶相に存在する。
【０１０５】
結晶相分画におけるこれらの相違は、層１１４における４.５乃至７重量％の酸化イットリウム含有量と、層１２４における７乃至９.５重量％の酸化イットリウム含有量との結果であり、ここにおいて、第１の層１１４における含有量は第２の層１２４における含有量よりも低い。
【０１０６】
層１１４、１２４における原材料の異なる割合にかかわらず、層１１４と層１２４との間で連続的な色の遷移が実現される。より高い酸化イットリウム含有量は曲げ強度を減少させる。層１１４と比較して、より高い透光性も層１２４において得られる。
【０１０７】
層１２４と比較して層１１４における酸化ビスマス含有量が高いため、完成した歯の復元物において所望の蛍光特性が得られる。
【０１０８】
最も高い強度は層１１４に見出され、それは、ブランクから作成される歯科補綴物において、図１１に示されるように、最も高い負荷を受ける領域、例えば特にブリッジのコネクタの下側部を含有する。
【０１０９】
層１１４、１２４は、スタンパ１２８によってプレスされ、ここにおいて、プレスは１０００バール乃至２０００バールの圧力で行われる。
【０１１０】
バルク形態の材料、すなわち金型１１０に導入される状態の材料は、１ｇ／ｃｍ３乃至１.４ｇ／ｃｍ３のかさ密度を有する。プレス後の密度は約３ｇ／ｃｍ３である。
【０１１１】
構造化の結果、第１の層１１４及び第２の層１２４が圧縮される前に、層１１４及び１２４の非混合領域の間の遷移領域において、密度が２ｇ／ｃｍ３の高さであることが分かる。遷移領域は中間層１２８とも呼ばれ得る。
【０１１２】
プレス後、製造されたブランク１３３は、金型１１０から排出され、通常の方法、特に８００℃乃至１０００℃の温度で１００分乃至１５０分の持続時間の間、予備焼結される。対応するブランクが図１１に示されている。ブランク１３３は、圧縮された層１１４、圧縮された層１２４、及び圧縮された中間層１２８、すなわち遷移領域を含む。
【０１１３】
歯科補綴物（本実施例ではブリッジ１３４）がブランク１３３からフライス加工される場合、フライス加工プログラムは、ブリッジ１３４の下部領域、特にコネクタ１３６の下側部の領域が、最大の曲げ強度を有する層１１４の位置にあるべきであるように、設計されるべきである。他方で、ブリッジの切歯領域１４０は、層１２４内に配置される。
【０１１４】
遷移領域、すなわち中間層１２８において、層１１４と層１２４との間の準連続的又は連続的な遷移の位置は、象牙質と切歯との間の遷移の位置でもある。象牙質は、領域１１４内に延びる。
【０１１５】
本発明の教示の実質的な特徴は、図１０を用いて再び示される。図１０は、層１１４及び１２４ならびに遷移領域１２８を有するブランク１３３を示す。
【０１１６】
図１０ｂは、第１の層１１４における酸化イットリウムの形態の安定化剤の含有割合が約５重量％であり、第２の層１２４において約９重量％であることと、中間層１２８の本発明の実施形態によって、酸化イットリウムの含有量が連続的に増加することとを示す。０.４２５Ｈ及び０.５７５Ｈという数字は、図８及び図９に示されている要素１１６が、（層１１４、１２４の全高Ｈに対して、）表面１１８の０.０７５Ｈ下の領域に位置されている谷部が成形され、隆起部又は山部は、表面１１８の０.０７５Ｈ上の領域に位置されるようにして、第１の層１１４に浸漬することを強調しており、ここにおいて、（上述のように、）要素１１６の鋸歯状構造のピーク１２０と谷部１２２との間の距離は、０.１５Ｈである。
【０１１７】
完全に焼結された層１１４及び１２４上で行われたＤＩＮ−ＩＳＯ ６８７２に従った測定は、８０％より多くの二酸化ジルコニウムが正方晶相に存在する層１１４の曲げ強さσＢが、約１０００ＭＰａであることを示している。これに対して、３０乃至４９％が立方晶相に存在する層１２４の曲げ強度は、約６６０ＭＰａである。
【０１１８】
図１０ｄは、層１１４、１２４の高さにわたる透光性の変化を示す。
【０１１９】
図１２は、第１の層と第２の層との間の、又は修復物の場合は、象牙質領域と切歯領域との間の、透光性及び強度に関して、大部分が連続的な遷移を提供するブランク又は歯科修復物を製造するための本発明の教示に従った代替の方法を説明するために、使用される。
【０１２０】
図１２ａによれば、最初に、図８の層１１４のセラミック材料に対応するべき第１のセラミック材料が、金型１１０に導入される。図１２ａにおいて対応する層は符号２１４で識別される。この層の高さは、金型１１０に導入される全ての層の高さの半分であり得る。続いて、層２１４の上に、層２２７が、実施例では層の全高の１／１０の高さで充填される。層２２７の材料は、図８の第２の層１２４の材料に対応することができる。これに、層２２７の厚さに対応する深さ全体にわたって、層２１４の表面領域との層２２７の混合が後続する。これが、中間層２２８を生成し、それは、層の全高の２／１０の厚さを有する。続いて、中間層２２８の上に、図８の第２の層１２４に対応する別の層２２４が加えられる。結果的に、実施例における層２２４の高さは全高Ｈの４／１０となる。続いて、図８の実施例によれば、層２２４、２２８、２１４は全体としてプレスされ、先に説明したように、予備焼結、機械加工、及び最終密度までの焼結の処理工程が後続する。もちろん、最終密度までの焼結後に機械加工を行うことも可能である。
【図１】
2019510767.tif 000003
【図２ａ）】
2019510767.tif 000004
【図２ｂ）】
2019510767.tif 000005
【図２ｃ）】
2019510767.tif 000006
【図３】
2019510767.tif 000007
【図４】
2019510767.tif 000008
【図５】
2019510767.tif 000009
【図６】
2019510767.tif 000010
【図７】
2019510767.tif 000011
【図８ａ）】
2019510767.tif 000012
【図８ｂ）】
2019510767.tif 000013
【図８ｃ）】
2019510767.tif 000014
【図８ｄ）】
2019510767.tif 000015
【図９】
2019510767.tif 000016
【図１０】
2019510767.tif 000017
【図１１】
2019510767.tif 000018
【図１２ａ）】
2019510767.tif 000019
【図１２ｂ）】
2019510767.tif 000020
【図１２ｃ）】
2019510767.tif 000021
【図１２ｄ）】
2019510767.tif 000022
【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
歯科修復物（４２，１３４）の製造を意図した、二酸化ジルコニウムを含有する着色されたブランク（２８，４８，１３３）を製造する方法であって、前記方法は、
主成分としての二酸化ジルコニウムを粉末形態で原材料に混合することによって、少なくとも第１及び第２の混合物を生成し、ここにおいて、少なくともいくつかの前記原材料は各々１つの着色要素を含有し、粉末形態の前記原材料における前記着色要素として、少なくともテルビウム、エルビウム、コバルト、及び前記歯科修復物（４２，１３４）において蛍光効果を生じさせる１つの要素が使用され、天然の不純物を除いて、鉄は存在せず、前記第２の混合物の組成は前記第１の混合物の組成と異なる、
前記第１の混合物から成る第１のセラミック材料（１４）の層を金型（１０）に導入し、
前記層に第１の開キャビティ（１８）を成形し、
前記第２の混合物から成る少なくとも第２のセラミック材料（２０）を前記第１の開キャビティに導入し、
前記層の導入の後圧縮し、その後、前記層を焼結し、
ここにおいて、前記第１のセラミック材料（１４）内の蛍光効果を生じさせる要素の含有量は前記第２のセラミック材料（２０）内のそれと異なる、
ことを特徴とする、方法。
【請求項２】
歯科修復物（４２，１３４）の製造を意図した、二酸化ジルコニウムを含有する着色されたブランク（２８，４８，１３３）を製造する方法であって、前記方法は、
主成分としての二酸化ジルコニウムを粉末形態で原材料に混合することによって、少なくとも第１及び第２の混合物を生成し、ここにおいて、少なくともいくつかの前記原材料は各々１つの着色要素を含有し、粉末形態の前記原材料における前記着色要素として、少なくともテルビウム、エルビウム、コバルト、及び前記歯科修復物（４２，１３４）において蛍光効果を生じさせる１つの要素が使用され、天然の不純物を除いて、鉄は存在せず、前記第２の混合物の組成は前記第１の混合物の組成と異なる、
金型内の第１の層（１１４）の導入の後、前記第１の層は第１のセラミック材料としての前記第１の混合物から成り、この層の表面は前記第１の層の前記表面（１１８）として構造化され、表面に沿って見ると異なる高さの領域を有し、そして、
その後、第２のセラミック材料としての前記第２の混合物から成る第２の層（１２４）を前記金型に導入し、
前記層の導入の後圧縮し、その後、前記層を焼結し、
ここにおいて、前記第１のセラミック材料（１４）内の蛍光効果を生じさせる要素の含有量は前記第２のセラミック材料（２０）内のそれと異なる、
ことを特徴とする、方法。
【請求項３】
歯科修復物（４２，１３４）の製造を意図した、二酸化ジルコニウムを含有する着色されたブランク（２８，４８，１３３）を製造する方法であって、前記方法は、
主成分としての二酸化ジルコニウムを粉末形態で原材料に混合することによって、少なくとも第１及び第２の混合物を生成し、ここにおいて、少なくともいくつかの前記原材料は各々１つの着色要素を含有し、粉末形態の前記原材料における前記着色要素として、少なくともテルビウム、エルビウム、コバルト、及び前記歯科修復物（４２，１３４）において蛍光効果を生じさせる１つの要素が使用され、天然の不純物を除いて、鉄は存在せず、前記第２の混合物の組成は前記第１の混合物の組成と異なる、
金型（１１０）内の第１の層（２１４）の導入の後、前記第１の層は第１のセラミック材料としての前記第１の混合物から成り、
金型（１１０）内の前記第１の層の頂部にさらなる層（２２７）を充填し、前記さらなる層は前記第１の層の混合物とは異なる混合物から成り、
中間層（２２８）の形態のさらなる層の材料を前記第１の層の材料に混合し、そして、
その後、金型（１１０）内に、第２のセラミック材料としての前記第２の混合物から成る第２の層（２２４）を導入し、
前記層の導入の後圧縮し、その後、前記層を焼結し、
ここにおいて、前記第１のセラミック材料（１４）内の蛍光効果を生じさせる要素の含有量は前記第２のセラミック材料（２０）内のそれと異なる、
ことを特徴とする、方法。
【請求項４】
ビスマスが前記蛍光効果を生じさせる前記要素として使用されることを特徴とする、
請求項２又は３に記載の方法。
【請求項５】
自然に生じる不純物を除いて、粉末形態の第１の原材料は前記蛍光効果を生じさせる前記要素としてビスマスを含有し、及び／又は、粉末形態の第２の原材料はテルビウムのみ又はテルビウムとプラセオジムとを含有し、及び／又は、粉末形態の第３の原材料はエルビウムのみを含有し、及び／又は、粉末形態の第４の原材料は、コバルトのみ又はコバルトとマンガン及び／又はセリウムを含有することを特徴とする、
請求項1乃至３のいずれか1項に記載の方法。
【請求項６】
粉末形態の前記原材料のうちの１つは、天然の不純物を除いて、着色要素がないことを特徴とする、
請求項１乃至５のいずれか１項に記載の方法。
【請求項７】
粉末形態の前記原材料は、イットリウムで安定化した二酸化ジルコニウムを含有し、以下の組成：
ＨｆＯ２＜３.０
Ａｌ２Ｏ３＜０.３
技術的制約のために避けられない不純物≦０.２（ＳｉＯ２、Ｆｅ２Ｏ３、Ｎａ２Ｏなど）
Ｙ２Ｏ３  ４.５乃至９.５
ＺｒＯ２＝１００％−（Ｙ２Ｏ３＋Ａｌ２Ｏ３＋ＨｆＯ２+不可避的不純物）
であることを特徴とする、
請求項１乃至６のいずれか１項に記載の方法。
【請求項８】
粉末形態の前記原材料は、
以下の組成：
ＨｆＯ２＜３.０
Ａｌ２Ｏ３<０.３
技術的制約のために避けられない不純物≦０.２（ＳｉＯ２、Ｆｅ２Ｏ３、Ｎａ２Ｏなど）
Ｙ２Ｏ３  ４.５乃至７.０
ＺｒＯ２＝１００％−（Ｙ２Ｏ３＋Ａｌ２Ｏ３＋ＨｆＯ２＋避けられない不純物）
又は
ＨｆＯ２＜３.０
Ａｌ２Ｏ３＜０.３
技術的制約のために避けられない不純物≦０.２（ＳｉＯ２、Ｆｅ２Ｏ３、Ｎａ２Ｏなど）
Ｙ２Ｏ３  ７.０乃至９.５
ＺｒＯ２＝１００％−（Ｙ２Ｏ３＋Ａｌ２Ｏ３＋ＨｆＯ２＋避けられない不純物）、
であることを特徴とする、
請求項７に記載の方法。
【請求項９】
前記第２のセラミック材料（２０）の導入後に、第２の開キャビティ（２６，３６）がそれに生成されることを特徴とする、
請求項１に記載の方法。
【請求項１０】
前記第２の開キャビティ（３６）に前記第１及び／又は第２のセラミック材料（２０）の組成とは異なる組成を有する第３のセラミック材料（３８）が充填されることを特徴とする、
請求項９に記載の方法。
【請求項１１】
前記第１のセラミック材料（１４）から成形された前記層において複数の第１の開キャビティ（１８）が成形され、これらの中にセラミック材料（２０）が充填されることを特徴とする、
請求項１に記載の方法。
【請求項１２】
前記セラミック材料（１８）は、前記第２のセラミック材料であることを特徴とする、
請求項１１に記載の方法。
【請求項１３】
前記複数の第１の開キャビティ（１８）の少なくともいくつかは異なる内部形状を有することを特徴とする、
請求項１１に記載の方法。
【請求項１４】
前記第２のセラミック材料（２０）として、完全密度までの前記焼結後に、前記第１のセラミック材料（１４）の熱膨張係数より０.２乃至０.８μｍ／ｍ＊Ｋ大きい熱膨張係数を有する材料が使用されることを特徴とする、
請求項１、２又は３に記載の方法。
【請求項１５】
前記第１の開キャビティ（１８）の内部形状は、歯の残根などの、修復物が提供される歯の顎領域の形状に、又は顎領域から生じる支台歯の形状に幾何学的に適合することを特徴とする、
請求項１に記載の方法。
【請求項１６】
前記ブランク（２８，４８）から前記歯科修復物を加工するとき、前記歯科修復物の象牙質領域は、少なくとも部分的に前記第２のセラミック材料（２０）から構成され、及び切歯領域は、前記第１のセラミック材料（１４）から構成されることを特徴とする、
請求項１、２又は３に記載の方法。
【請求項１７】
前記第１及び／又は第２のセラミック材料（１４，２０）として、前記第１の材料における酸化イットリウム含有量が７.０重量％乃至９.５重量％であり、及び／又は、前記第２の及び／又は前記第３の材料における前記含有量が４.５重量％乃至７.０重量％であるように、材料を選択し、ここにおいて前記第１のセラミック材料における酸化イットリウム含有量が前記第２又は第３の材料の酸化イットリウム含有量よりも高いことを特徴とする、
請求項１、２又は３に記載の方法。
【請求項１８】
選択されたセラミック材料において、予備焼結後の前記材料（１４，２０）における二酸化ジルコニウムの正方晶相と立方晶相との比率は１以上であることを特徴とする、
請求項１、２又は３に記載の方法。
【請求項１９】
前記第１の層（１１４）の前記表面（１１８）は、窪み部及び隆起部が生成され、ここにおいて後者が前者を収容するように構造化されていることを特徴とする、
請求項２に記載の方法。
【請求項２０】
前記表面（１１８）の上面図において、前記生成された構造体は、窪み部とそれらに接する隆起部とを備える環状パターンを有することを特徴とする、
請求項２又は１９に記載の方法。
【請求項２１】
構造体は、前記第１の層（１１４）に対して移動し、および、波状、櫛状又は鋸歯状を有するように具体化されるセグメントを有する前記第１の層（１１４）の前記表面の領域を構造化する要素（１１６）によって生成されることを特徴とする、
請求項２に記載の方法。
【請求項２２】
構造体は、前記第１の層（１１４）の前記表面（１１８）に対して垂直の方向に沿って作用する圧力要素によって生成されることを特徴とする、
請求項２に記載の方法。
【請求項２３】
用いられる前記圧力要素は、同軸に又は平行に延びる隆起部と、前記隆起部の間に延びる窪み部とを前記第１の層（１１４）の前記表面（１１８）にインプリントすることを特徴とする、
請求項２２に記載の方法。
【請求項２４】
隆起部の容積が窪み部の容積と等しいか又はほぼ等しくなるように構造体が成形されることを特徴とする、
請求項２に記載の方法。
【請求項２５】
前記さらなる層（２２７）の前記混合物の材料は、追加の前記層の高さの２倍又は約２倍の高さに対応する高さに沿って追加の前記層の自由表面から下方に向かって、前記第１の層（２１４）の前記混合物の材料と混合されることを特徴とする、
請求項３に記載の方法。
【請求項２６】
前記さらなる層（２２７）に使用される前記混合物は、前記第２の層（１２４，２２４）の混合物と同一であることを特徴とする、
請求項３又は２５に記載の方法。
【請求項２７】
前記第１の層（１１４）と前記第２の層（１２４）との接触する領域が、１／１５Ｈ乃至１／４Ｈに対応する高さにわたって混合されており、ここにおいて、Ｈは前記第１の層及び前記第２の層の全高であることを特徴とする、
請求項２に記載の方法。
【請求項２８】
前記第１の層（１１４）と前記第２の層（１２４）との接触する領域は、１／１０Ｈ乃至１／５Ｈに対応する高さであることを特徴とする、
請求項２７に記載の方法。
【請求項２９】
構造化されていない状態の前記第１の層（１１４）は、前記第１の層及び前記第２の層（１１４，１２４）の全高Ｈの半分又は約半分の高さに対応する高さを有することを特徴とする、
請求項２に記載の方法。
【請求項３０】
第１の層（１１４）及び第２の層（１２４）のために使用される混合物は、予備焼結の後に前記第１の層及び前記第２の層の両方における前記二酸化ジルコニウムの立方晶相に対する正方晶相の比率が１以上であることを特徴とする、
請求項１、２又は３に記載の方法。
【請求項３１】
二酸化ジルコニウムを含有し種々の組成の領域を有するセラミック材料から成る歯科修復物（４２）の製造に使用される予備焼結又は完全に焼結されたブランク（２８，４８）、であって、ここにおいて、第１の領域（２８）は、第１のセラミック材料（１４）から成り、少なくとも第２の領域（３４）は異なる組成の第２のセラミック材料（２０）から成り、それら領域は互いに隣接し、
前記第２の領域（３４，５２，５４，５６）が第１の領域（３２）内に延び、ベース領域（３５）又はベース表面からの距離が増加するにつれて狭くなる外部形状を有することを特徴とする、
ブランク。
【請求項３２】
前記第２の領域（３４）の前記ベース領域（３５）むしろ前記ベース表面は、前記第１の領域（３２）の外面（３３）の領域に延びることを特徴とする、
請求項３１に記載のブランク。
【請求項３３】
前記第２の領域（３４）は、そのベース領域（３５）、むしろベース表面から生じるキャビティ（２６）を有することを特徴とする、
請求項３１又は３２に記載のブランク。
【請求項３４】
第２の領域（３４）は、円錐状の外形を有することを特徴とする、
請求項３１乃至３３のいずれか１項に記載のブランク。
【請求項３５】
前記第２の領域（３４）内に、第３の領域（３８）が延び、それは、前記第１及び／又は第２のセラミック材料（１４，２０）の組成とは異なる組成を有する第３のセラミック材料から成ることを特徴とする、
請求項３１乃至３４のいずれか１項に記載のブランク。
【請求項３６】
第１の領域（３２，５０）は、いくつかの第２領域（５２，５４，５６）を取り囲んでいることを特徴とする、
請求項３１乃至３５のいずれか１項に記載のブランク。
【請求項３７】
複数の前記第２の領域（５２，５４，５６）の少なくともいくつかは、異なる外形を有することを特徴とする、
請求項３６に記載のブランク。
【請求項３８】
前記ブランク（２８，４８）は、酸化イットリウムでドープされた二酸化ジルコニウムを含有することを特徴とする、
請求項３１乃至３７のいずれか１項に記載のブランク。
【請求項３９】
第２の、又は第３のセラミック材料（２０）における酸化イットリウム含有量は、４.５重量％乃至７.０重量％であるのに対し、前記第１のセラミック材料（１４）においてそれは７.０重量％乃至９.５重量％である、ここにおいて、前記第１のセラミック材料における前記酸化イットリウム含有量は、前記第２のセラミック材料においてよりも多いことを特徴とする、
請求項３８に記載のブランク。
【請求項４０】
前記第２のセラミック材料（２０）は、前記第１のセラミック材料（１４）とは異なる色に着色されていることを特徴とする、
請求項３１乃至３８のいずれか１項に記載のブランク。
【請求項４１】
完全密度までの焼結後に、前記ブランク（２８）から製造された前記修復物（４２）は、切歯側においてよりも象牙質側において高い強度を有し、及び／又は、前記象牙質側においてよりも前記切歯側において高い透光性を有し、及び／又は、切歯領域においてよりも象牙質領域において、蛍光効果を生じさせる要素の高い含有量を有することを特徴とする、
請求項３１乃至４０のいずれか１項に記載のブランク。
【請求項４２】
前記第１の領域（３２，５０）の熱膨張係数は、前記第２の領域（３４）及び／又は第３の領域（３８）の熱膨張係数より０.２μｍ／ｍ＊Ｋ乃至０.８μｍ／ｍ＊Ｋ低いことを特徴とする、
請求項３１乃至４１のいずれか１項に記載のブランク。
【請求項４３】
前記ブランク（１３３）は少なくとも３つの層を備え、そのうちの１つは、前記ブランクの全高さＨの少なくとも１／１０Ｈ乃至１／５Ｈにわたって延びる中間層（１２８）であり、それは、第１の層（１１４）及び第２の層（１２４）の材料から成ることを特徴とする、
請求項３１に記載のブランク（１３３）。
【請求項４４】
前記中間層（１２８）において、前記第１の層（１１４）の材料の分画は、前記第１の層から前記第２の層（１２４）への方向に沿って連続的に又は大部分が連続的に減少することを特徴とする、
請求項４３に記載のブランク。
【請求項４５】
前記中間層（１２８）における酸化イットリウム含有量は、前記第１の層（１１４）から前記第２の層（１２４）に向かって、増加することを特徴とする、
請求項４３又は４４に記載のブランク。
【請求項４６】
前記第１の層（１１４）は、前記第２の層（１２４）とは異なる色に着色され、及び／又は蛍光効果を生じさせる異なる量の要素を含有することを特徴とする、
請求項４３乃至４５のいずれか１項に記載のブランク。
【請求項４７】
前記ブランク（１３３）から製造される修復物（１３４）の完全性のための焼結後に、歯軸に沿って見ると、切歯側においてよりも根元側において高い剛性を示し、及び／又は、前記根元側においてよりも前記切歯側において高い透光性を呈することを特徴とする、
請求項４３乃至４６のいずれか一項に記載のブランク。
【請求項４８】
請求項３１乃至４７のいずれか１項にしたがってブランクから製造された、歯科修復物（４２）であって、
前記修復物（４２）は頑丈に具体化され、第１のセラミック材料（１４）から成り切歯側に延びる第１の層（３２）と、第２のセラミック材料（２０）から成り象牙質側に延びる第２の層（３４）との少なくとも１つから成る、ここにおいて、前記第１の層は、前記第２の層に対してより高い透光性及び／又はより低い剛性及び／又はより低い蛍光度を有することを特徴とする、
歯科修復物。
【請求項４９】
前記第１の層（３２）の熱膨張係数は、前記第２の層（３４）の熱膨張係数よりも０.２μｍ／ｍ＊Ｋ乃至０.８μｍ／ｍ＊Ｋ低いことを特徴とする、
請求項４８に記載の歯科修復物。
【請求項５０】
請求項３１乃至４７のいずれか１項にしたがってブランクから製造された歯科修復物（１３４）であって、
前記修復物（１３４）は、歯の軸方向に沿って見ると、根元側に延びる少なくとも第１の層（１４０）と、切歯側に延びる第２の層（１２４）と、これらの間に延びる中間層（１２８）又は中間層（２２８）とから成り、ここにおいて、前記第１の層から前記第２の層に向かって、連続的に又は大部分が連続的に、強度が減少する、及び／又は透光性が連続的に又は大いに連続的に増加する、及び／又は、蛍光特性が減少することを特徴とする、
歯科修復物。
【手続補正２】
【補正対象書類名】明細書
【補正対象項目名】０１２０
【補正方法】変更
【補正の内容】
【０１２０】
図１２ａによれば、最初に、図８の層１１４のセラミック材料に対応するべき第１のセラミック材料が、金型１１０に導入される。図１２ａにおいて対応する層は符号２１４で識別される。この層の高さは、金型１１０に導入される全ての層の高さの半分であり得る。続いて、層２１４の上に、層２２７が、実施例では層の全高の１／１０の高さで充填される。層２２７の材料は、図８の第２の層１２４の材料に対応することができる。これに、層２２７の厚さに対応する深さ全体にわたって、層２１４の表面領域との層２２７の混合が後続する。これが、中間層２２８を生成し、それは、層の全高の２／１０の厚さを有する。続いて、中間層２２８の上に、図８の第２の層１２４に対応する別の層２２４が加えられる。結果的に、実施例における層２２４の高さは全高Ｈの４／１０となる。続いて、図８の実施例によれば、層２２４、２２８、２１４は全体としてプレスされ、先に説明したように、予備焼結、機械加工、及び最終密度までの焼結の処理工程が後続する。もちろん、最終密度までの焼結後に機械加工を行うことも可能である。
以下に、本願出願の当初の特許請求の範囲に記載された発明を付記する。
［１］  歯科修復物（４２，１３４）の製造を意図した、二酸化ジルコニウムを含有する着色されたブランク（２８，４８，１３３）を製造する方法であって、ここにおいて、少なくともいくつかが各々１つの着色要素を含有する粉末形態の原材料が主成分としての二酸化ジルコニウムと混合され、得られた混合物がプレスされ、続いて少なくとも１回の熱処理を受ける、前記方法は、
粉末形態の前記原材料における前記着色要素として、少なくともテルビウム、エルビウム、コバルト、及び前記歯科修復物（４２，１３４）において蛍光効果を生じさせる１つの要素が使用され、天然の不純物を除いて、鉄は存在しない、ことを特徴とする、方法。
［２］  ビスマスが前記蛍光効果を生じさせる前記要素として使用されることを特徴とする、
［１］に記載の方法。
［３］  自然に生じる不純物を除いて、粉末形態の第１の原材料は前記蛍光効果を生じさせる前記要素としてビスマスを含有し、及び／又は、粉末形態の第２の原材料はテルビウムのみ又はテルビウムとプラセオジムとを含有し、及び／又は、粉末形態の第３の原材料はエルビウムのみを含有し、及び／又は、粉末形態の第４の原材料は、コバルトのみ又はコバルトとマンガン及び／又はセリウムを含有することを特徴とする、
［１］又は［２］に記載の方法。
［４］  粉末形態の前記原材料のうちの１つは、天然の不純物を除いて、着色要素がないことを特徴とする、
［１］乃至［３］の少なくとも１項に記載の方法。
［５］  粉末形態の原材料は、以下の組成のイットリウムで安定化した二酸化ジルコニウムを含有する：
ＨｆＯ２＜３.０
Ａｌ２Ｏ３＜０.３
技術的制約のために避けられない不純物≦０.２（ＳｉＯ２、Ｆｅ２Ｏ３、Ｎａ２Ｏなど）
Ｙ２Ｏ３  ４.５乃至９.５
ＺｒＯ２＝１００％−（Ｙ２Ｏ３＋Ａｌ２Ｏ３＋ＨｆＯ２+不可避的不純物）
特に、
ＨｆＯ２＜３.０
Ａｌ２Ｏ３<０.３
技術的制約のために避けられない不純物≦０.２（ＳｉＯ２、Ｆｅ２Ｏ３、Ｎａ２Ｏなど）
Ｙ２Ｏ３  ４.５乃至７.０
ＺｒＯ２＝１００％−（Ｙ２Ｏ３＋Ａｌ２Ｏ３＋ＨｆＯ２＋避けられない不純物）
又は
ＨｆＯ２＜３.０
Ａｌ２Ｏ３＜０.３
技術的制約のために避けられない不純物≦０.２（ＳｉＯ２、Ｆｅ２Ｏ３、Ｎａ２Ｏなど）
Ｙ２Ｏ３  ７.０乃至９.５
ＺｒＯ２＝１００％−（Ｙ２Ｏ３＋Ａｌ２Ｏ３＋ＨｆＯ２＋避けられない不純物）、
ことを特徴とする、
［１］乃至［４］の少なくとも１項に記載の方法。
［６］  第１の混合物から成る第１のセラミック材料（１４）の層が金型（１０）に導入されることと、第１の開キャビティ（１８）が前記層に成形されることと、少なくとも前記第１の開キャビティに前記第１の混合物の組成とは異なる組成を有する第２の混合物を構成する第２のセラミック材料（２０）が導入されることと、それらの材料は一緒に、プレス及びその次の熱処理を受けることと、を特徴とする、
［１］乃至［５］の少なくとも１項に記載のブランク（２８，４８）を製造する方法。
［７］  前記第２のセラミック材料（２０）の導入後に、第２の開キャビティ（２６，３６）がそれに生成されることを特徴とする、
［１］乃至［６］の少なくとも１項に記載の方法。
［８］  前記第２の開キャビティ（３６）に前記第１及び／又は第２のセラミック材料（２０）の組成とは異なる組成を有する第３のセラミック材料（３８）が充填されることを特徴とする、
［１］乃至［７］の少なくとも１項に記載の方法。
［９］  前記第１のセラミック材料（１４）から成形された前記層において複数の第１の開キャビティ（１８）が成形され、これらの中にセラミック材料（２０）、特に前記第２のセラミック材料が充填されることを特徴とする、
［１］乃至［８］の少なくとも１項に記載の方法。
［１０］  前記複数の第１の開キャビティ（１８）の少なくともいくつかは異なる内部形状を有することを特徴とする、
［１］乃至［９］の少なくとも１項に記載の方法。
［１１］  前記第２のセラミック材料（２０）として、完全密度までの前記焼結後に、前記第１のセラミック材料（１４）の熱膨張係数より０.２乃至０.８μｍ／ｍ＊Ｋ大きい熱膨張係数を有する材料が使用されることを特徴とする、
［１］乃至［１０］の少なくとも１項に記載の方法。
［１２］  前記第１の開キャビティ（１８）の前記内部形状は、歯の残根などの、修復物が提供される歯の顎領域の形状に、又は顎領域から生じる支台歯の形状に幾何学的に適合することを特徴とする、
［１］乃至［１１］の少なくとも１項に記載の方法。
［１３］  前記ブランク（２８，４８）から前記歯科修復物を加工するとき、前記歯科修復物の象牙質領域は、少なくとも部分的に前記第２のセラミック材料（２０）から構成され、及び切歯領域は、前記第１のセラミック材料（１４）から構成されることを特徴とする、
［１］乃至［１２］の少なくとも１項に記載の方法。
［１４］  前記第１及び／又は第２のセラミック材料（１４，２０）として、前記第１の材料における酸化イットリウム含有量が７.０重量％乃至９.５重量％であり、及び／又は、前記第２の及び／又は前記第３の材料における前記含有量が４.５重量％乃至７.０重量％であるように、材料を選択し、ここにおいて前記第１のセラミック材料における酸化イットリウム含有量が前記第２又は第３の材料の酸化イットリウム含有量よりも高いことを特徴とする、
［１］乃至［１３］の少なくとも１項に記載の方法。
［１５］  選択された前記セラミック材料において、予備焼結後の前記材料（１４，２０）における二酸化ジルコニウムの正方晶相と立方晶相との比率は１以上であることを特徴とする、［１］乃至［１４］の少なくとも１項に記載の方法。
［１６］  セラミック材料からのブランク（１３３）の製造の方法であって、ここにおいて少なくとも２つの層（１１４，１２４）が、少なくとも［１］したがって生成された、異なる組成を有する混合物から成るセラミック材料を金型（１１０）に充填することによって導入され、前記層の導入後、これらはプレスされ、続いて焼結される、前記方法は、
第１の混合物から成る第１の層（１１４）の導入後、この層の表面は、前記第１の層の表面（１１８）が、前記表面に沿って見ると、異なる高さの領域を有するように構造化され、続いて前記第１の混合物の組成とは異なる組成を有する混合物から成る第２の層（１２４）が前記金型に充填されること、を特徴とする、
又は、前記第１の層（２１４）の導入後、それの上において、前記第１の層の混合物とは異なる混合物から成る別の層（２２７）が前記金型（１１０）に充填されることと、前記第１の層の前記材料が中間層（２２８）を成形するために前記別の層の前記材料と混合されることと、続いて前記第２の層（２２４）が前記金型（１１０）に充填されることと、を特徴とする、
方法。
［１７］  前記第１の層（１１４）の前記表面（１１８）は、窪み部及び隆起部が生成され、ここにおいて後者が前者を収容するように構造化されていることを特徴とする、
［１６］に記載の方法。
［１８］  前記表面（１１８）の上面図において、前記生成された構造体は、前記窪み部とそれらに接する前記隆起部とを備える環状パターンを有することを特徴とする、
［１６］又は［１７］に記載の方法。
［１９］  前記構造体は、前記第１の層（１１４）に対して移動する、特に回動する、および、特に、波状、櫛状又は鋸歯状を有するように具体化されるセグメントを有する前記第１の層（１１４）の前記表面の領域を構造化する要素（１１６）によって生成されることを特徴とする、
［１］乃至［１８］の少なくとも１項に記載の方法。
［２０］  前記構造体は、前記第１の層（１１４）の前記表面（１１８）に対して垂直の方向に沿って作用する圧力要素によって生成されることを特徴とする、
［１］乃至［１９］の少なくとも１項に記載の方法。
［２１］  用いられる圧力要素は、同軸に又は平行に延びる隆起部と、前記隆起部の間に延びる窪み部とを前記第１の層（１１４）の前記表面（１１８）にインプリントすることを特徴とする、
［１］乃至［２０］の少なくとも１項に記載の方法。
［２２］  前記隆起部の容積が前記窪み部の容積と等しいか又はほぼ等しくなるように前記構造体が成形されることを特徴とする、
少なくとも［１６］に記載の方法。
［２３］  追加の層（２２７）の前記混合物の材料は、前記追加の層の高さの２倍又は約２倍の高さに対応する高さに沿って追加の前記層の自由表面から下方に向かって、前記第１の層（２１４）の前記混合物の材料と混合されることを特徴とする、
少なくとも［１６］に記載の方法。
［２４］  前記追加の層（２２７）に使用される前記混合物は、前記第２の層（１２４，２２４）の混合物と同一であることを特徴とする、
少なくとも［２３］に記載の方法。
［２５］  前記第１の層（１１４）と前記第２の層（１２４）との接触する前記領域が、１／５Ｈ乃至１／４Ｈ、特に１／１０Ｈ乃至１／５Ｈに対応する高さにわたって混合されており、ここにおいて、Ｈは前記第１の層及び前記第２の層の全高であることを特徴とする、
［１］乃至［２４］の少なくとも１項に記載の方法。
［２６］  構造化されていない状態の前記第１の層（１１４）は、前記第１の層及び前記第２の層（１１４，１２４）の全高Ｈの半分又は約半分の高さに対応する高さを有することを特徴とする、
［１］乃至［２５］の少なくとも１項に記載の方法。
［２７］  前記第１の層（１１４）及び前記第２の層（１２４）のために使用される前記混合物は、予備焼結の後に前記第１の層及び前記第２の層の両方における前記二酸化ジルコニウムの立方晶相に対する正方晶相の比率が１以上であることを特徴とする、［１］乃至［２６］の少なくとも１項に記載の方法。
［２８］  ［１］乃至［２７］の少なくとも１項にしたがって製造される、
予備焼結又は完全に焼結されたブランク（２８，４８，１３３）。
［２９］  歯科用骨組、クラウン、部分クラウン、ブリッジ、コーピング、ベニヤ、支台歯、ポスト及びコア、特に、二酸化ジルコニウムを特に含有し種々の組成の領域を有するセラミック材料から成るクラウン又は部分クラウンなどの歯科修復物（４２）の製造に使用される予備焼結又は完全に焼結されたブランク（２８，４８）、であって、ここにおいて、第１の領域（２８）は、第１のセラミック材料（１４）から成り、少なくとも第２の領域（３４）は異なる組成の第２のセラミック材料（２０）から成り、それら領域は互いに隣接し、ここにおいて、特に前記第１のセラミック材料及び／又は前記第２のセラミック材料は、少なくとも［１］に記載の混合物から成り、
前記第２の領域（３４，５２，５４，５６）が第１の領域（３２）内に延び、ベース領域（３５）又はベース表面からの距離が増加するにつれて狭くなる外部形状を有することを特徴とする、
ブランク。
［３０］  前記第２の領域（３４）の前記ベース領域（３５）むしろ前記ベース表面は、前記第１の領域（３２）の外面（３３）の領域に延び、好ましくはこの表面と同一平面上に融合することを特徴とする、
［２８］又は［２９］に記載のブランク。
［３１］  前記第２の領域（３４）は、そのベース領域（３５）、むしろベース表面から生じるキャビティ（２６）を有することを特徴とする、
［２８］又は［２９］又は［３０］に記載のブランク。
［３２］  第２の領域（３４）は、円錐状の外形を有することを特徴とする、
［２８］乃至［３１］の少なくとも１項に記載のブランク。
［３３］  前記第２の領域（３４）内に、第３の領域（３８）が延び、それは、前記第１及び／又は第２のセラミック材料（１４，２０）の組成とは異なる組成を有する第３のセラミック材料から成ることを特徴とする、
［２８］乃至［３２］の少なくとも１項に記載のブランク。
［３４］  第１の領域（３２，５０）は、いくつかの第２領域（５２，５４，５６）を取り囲んでいることを特徴とする、
［２８］乃至［３３］の少なくとも１項に記載のブランク。
［３５］  複数の前記第２の領域（５２，５４，５６）の少なくともいくつかは、異なる外形を有することを特徴とする、
［２８］乃至［３４］の少なくとも１項に記載のブランク。
［３６］  前記ブランク（２８，４８）は、酸化イットリウムでドープされた二酸化ジルコニウムを含有することを特徴とする、
［２８］乃至［３５］の少なくとも１項に記載のブランク。
［３７］  第２の、又は第３のセラミック材料（２０）における酸化イットリウム含有量は、４.５重量％乃至７.０重量％であるのに対し、前記第１のセラミック材料（１４）においてそれは７.０重量％乃至９.５重量％である、ここにおいて、前記第１のセラミック材料における前記酸化イットリウム含有量は、前記第２のセラミック材料においてよりも多いことを特徴とする、
［２８］乃至［３６］の少なくとも１項に記載のブランク。
［３８］  前記第２のセラミック材料（２０）は、前記第１のセラミック材料（１４）とは異なる色に着色されていることを特徴とする、
［２８］乃至［３７］の少なくとも１項に記載のブランク。
［３９］  前記第１のセラミック材料（１４）における前記蛍光効果を生じさせる前記要素の含有量は、前記第２のセラミック材料（２０）における含有量とは異なることを特徴とする、
［２８］乃至［３８］の少なくとも１項に記載のブランク。
［４０］  完全密度までの焼結後に、前記ブランク（２８）から製造された前記修復物（４２）は、切歯側においてよりも象牙質側において高い強度を有し、及び／又は、前記象牙質側においてよりも前記切歯側において高い透光性を有し、及び／又は、切歯領域においてよりも象牙質領域において、蛍光効果を生じさせる前記要素の高い含有量を有することを特徴とする、
［２８］乃至［３９］の少なくとも１項に記載のブランク。
［４１］  前記第１の領域（３２，５０）の熱膨張係数は、前記第２の領域（３４）及び／又は第３の領域（３８）の熱膨張係数より０.２μｍ／ｍ＊Ｋ乃至０.８μｍ／ｍ＊Ｋ低いことを特徴とする、
［２８］乃至［４０］の少なくとも１項に記載のブランク。
［４２］  前記ブランク（１３３）は少なくとも３つの層を備え、そのうちの１つは、前記ブランクの全高さＨの少なくとも１／１０Ｈ乃至１／５Ｈにわたって延びる中間層（１２８）であり、それは、前記第１の層（１１４）及び前記第２の層（１２４）の材料から成ることを特徴とする、
少なくとも［２８］又は［２９］に記載のブランク（１３３）。
［４３］  前記中間層（１２８）において、前記第１の層（１１４）の材料の分画は、前記第１の層から前記第２の層（１２４）への方向に沿って連続的に又は大部分が連続的に減少することを特徴とする、
［４２］に記載のブランク。
［４４］  前記中間層（１２８）における酸化イットリウム含有量は、前記第１の層（１１４）から前記第２の層（１２４）に向かって、好ましくは連続的又は大部分が連続的に増加することを特徴とする、
［４２］又は［４３］に記載のブランク。
［４５］  前記第１の層（１１４）は、前記第２の層（１２４）とは異なる色に着色され、及び／又は前記蛍光効果を生じさせる異なる量の前記要素を含有することを特徴とする、
［４２］乃至［４４］のいずれか１項に記載のブランク。
［４６］  前記ブランク（１３３）の完全性のための焼結後に、前者から製造される前記修復物（１３４）は、歯軸に沿って見ると、前記切歯側においてよりも根元側において高い剛性を示し、及び／又は、前記根元側においてよりも前記切歯側において高い透光性を呈することを特徴とする、
［４２］乃至［４５］のいずれか一項に記載のブランク。
［４７］  少なくとも［１］にしたがって製造された、歯科修復物（４２）、特にクラウン又は部分クラウンであって、
前記修復物（４２）は頑丈に具体化され、第１のセラミック材料（１４）から成り前記切歯側に延びる第１の層（３２）と、第２のセラミック材料（２０）から成り前記象牙質側に延びる第２の層（３４）との少なくとも１つから成る、ここにおいて、前記第１の層は、前記第２の層に対してより高い透光性及び／又はより低い剛性及び／又はより低い蛍光度を有することを特徴とする、
歯科修復物。
［４８］  前記第１の層（３２）の熱膨張係数は、前記第２の層（３４）の熱膨張係数よりも０.２μｍ／ｍ＊Ｋ乃至０.８μｍ／ｍ＊Ｋ低いことを特徴とする、
少なくとも［４７］に記載の歯科修復物。
［４９］  少なくとも［２８］又は［２９］のブランクから製造された歯科修復物（１３４）、特にクラウン、部分クラウン又はブリッジであって、
前記修復物（１３４）は、歯の軸方向に沿って見ると、前記根元側に延びる少なくとも第１の層（１４０）と、前記切歯側に延びる第２の層（１２４）と、これらの間に延びる中間層（１２８）又は中間層（２２８）とから成り、ここにおいて、前記第１の層から前記第２の層に向かって、連続的に又は大部分が連続的に、強度が減少する、及び／又は透光性が連続的に又は大いに連続的に増加する、及び／又は、蛍光特性が減少することを特徴とする、
歯科修復物。
【国際調査報告】
2019510767.tif 000023
2019510767.tif 000024
2019510767.tif 000025
2019510767.tif 000026
2019510767.tif 000027
2019510767.tif 000028